(57)【要約】  【課題】  ランプ、PDP等の蛍光体を用いて構成される発光装置及び表示装置において信頼性、輝度特性、色純度特性を向上させる。  【解決手段】  青色蛍光体としてSr3a-e・Mgｂ・Si2ｃO8ｄ：EueをベースにしてMg、Si等の各組成成分比を最適化したもの、若しくはBa、Caなどの新たな成分を組成化して最適化したものを使用してキセノンガスの放電により生ずる紫外線励起下で発光させることにより、蛍光体の高輝度化と高色純度化を図り、この最適化された蛍光体を使用してランプやPDP等の発光装置及び表示装置を構成する。【選択図】  図２
2006012770.tif 000002
【特許請求の範囲】
【請求項１】
少なくとも一対の電極を備えると共に、前記電極間に電圧を印加することにより放電し紫外線を発生する放電ガスと、前記放電ガスからの紫外線により励起され発光する蛍光体層とを具備する発光装置において、
前記放電ガスは組成比が６％以上となる量でキセノン（Ｘｅ）ガスを含み、
前記蛍光体層を構成する蛍光体は、前記キセノンガスの放電に基づいて発生する紫外線により励起される下式（Ｉ）で表されるEu付活珪酸塩蛍光体を含む蛍光体であって、プラズマディスプレイパネル構造を備えることを特徴とする発光装置。
Ｍ13a-e・Ｍｇｂ・Ｓｉ2ｃＯ8ｄ：Ｅｕe    …（I）
[式（I）中、Ｍ1はＳｒとＣａとＢａとからなる群から選択された１種以上の元素であり、ａ、ｂ、ｃ、ｄ及びｅはそれぞれ0.8≦ａ≦1.2、0.8≦ｂ≦1.2、0.8≦ｃ≦1.2、0.8≦ｄ≦1.2、0.001≦e≦0.2である。]
【請求項２】
前記Ｅｕ付活珪酸塩蛍光体は、前記式（Ｉ）で表され、前記式（Ｉ）中のａ、ｂ、ｃ、及びｄの値がそれぞれａ＝1、ｂ＝１、ｃ＝１、ｄ＝１であることを特徴とする請求項1記載の発光装置。
【請求項３】
前記放電ガスは組成比が１０％以上となる量でキセノン（Ｘｅ）ガスを含むことを特徴とする請求項１記載の発光装置。
【請求項４】
前記Eu付活珪酸塩蛍光体は、前記式（Ｉ）で表され、前記式（Ｉ）中Ｅｕ組成比を示すｅ値が0.01≦ｅ≦0.05 であることを特徴とする請求項１記載の発光装置。
【請求項５】
前記Ｅｕ付活珪酸塩蛍光体は、前記式（Ｉ）で表され、前記式（Ｉ）中Ｍｇ組成比を示すｂ値が1＜ｂ≦1.2であることを特徴とする請求項１記載の発光装置。
【請求項６】
前記Ｅｕ付活珪酸塩蛍光体は、前記式（Ｉ）で表され、前記式（Ｉ）中Ｓｉ組成比を示すｃ値が1＜ｃ≦1.2であることを特徴とする請求項１記載の発光装置。
【請求項７】
前記発光装置は、所定の間隔をあけて対向配置された一対の基板と、前記一対の基板間に設けられ前記一対の基板間の間隔を保持する隔壁と、前記一対の基板の対向面の少なくとも一方の上に配設された少なくとも一対の電極と、前記一対の基板間に形成された空間内に封入され前記電極間に電圧を印加することにより放電し紫外線を発生する放電ガスとを備えてプラズマディスプレイパネル構造を具備して成り、
前記式（I）で表されるＥｕ付活珪酸塩蛍光体を含んでなる蛍光体が、前記一対の基板の内の少なくとも一方の上及び／若しくは前記隔壁の表面で蛍光体層を構成し、放電により前記放電ガスから発生する紫外線により前記Ｅｕ付活珪酸塩蛍光体が励起され発光するよう構成されたことを特徴とする請求項１記載の発光装置。
【請求項８】
少なくとも一対の電極を備えると共に、前記電極間に電圧を印加することにより放電し紫外線を発生する放電ガスと、前記放電ガスからの紫外線により励起され発光する蛍光体層とを具備する発光装置であって、
前記蛍光体層を構成する蛍光体は、下式（II）で表されるＥｕ付活珪酸塩蛍光体を含むことを特徴とする発光装置。
（Ｓｒ1-ｘ・Ｍ2ｘ）3a-e・Ｍｇｂ・Ｓｉ2ｃＯ8ｄ：Ｅｕe    …（II）
[式（II）中、Ｍ2はＢａ、Ｃａ、Ｚｎ、Ｍｎ、Ｔｉ、Ｖ、Ｃｏ、Ｐｄ、Ｐｔ、Ｎｉ、Ｓｃ、Ｙ、Ｌａ、Ｃｅ、Ｐｒ、Ｎｄ、Ｐｍ、Ｓｍ、Ｇｄ、Ｔｂ、Ｄｙ、Ｈｏ、Ｅｒ、Ｔｍ、Ｙｂ、Ｓｂ、Ｔｌ及びＬｕからなる群から選択された１種以上の元素であり、ａ、ｂ、ｃ、ｄ、ｅ及びｘはそれぞれ0.8≦ａ≦1.2、0.8≦ｂ≦1.2、0.8≦ｃ≦1.2、0.8≦ｄ≦1.2、0.001≦e≦0.2、0＜ｘ≦0.5であり、ただし、Ｍ2＝Ｂａの場合はｘが0.1＜ｘ≦0.5の範囲である。]
【請求項９】
前記Ｅｕ付活珪酸塩蛍光体は、前記式（II）で表され、前記式（II）中のａ、ｂ、ｃ、及びｄの値がそれぞれａ＝1、ｂ＝１、ｃ＝１、ｄ＝１であることを特徴とする請求項８記載の発光装置。
【請求項１０】
前記発光装置は、管状若しくは平面型の蛍光ランプであることを特徴とする請求項８記載の発光装置。
【請求項１１】
前記発光装置は、プラズマディスプレイパネルであることを特徴とする請求項項８記載の発光装置。
【請求項１２】
前記発光装置は、所定の間隔をあけて対向配置された一対の基板と、前記一対の基板間に設けられ前記一対の基板間の間隔を保持する隔壁と、前記一対の基板の対向面の少なくとも一方の上に配設された少なくとも一対の電極と、前記一対の基板間に形成された空間内に封入され前記電極間に電圧を印加することにより放電し紫外線を発生する放電ガスとを備えてプラズマディスプレイパネル構造を具備して成り、
前記式（II）で表されるＥｕ付活珪酸塩蛍光体を含んでなる蛍光体が、前記一対の基板の内の少なくとも一方の上及び／若しくは前記隔壁の表面で蛍光体層を構成し、
放電により前記放電ガスから発生する紫外線により前記Ｅｕ付活珪酸塩蛍光体が励起され発光するよう構成されたことを特徴とする請求項１１記載の発光装置。
【請求項１３】
前記放電ガスは組成比が６％以上となる量でキセノン（Ｘｅ）ガスを含むことを特徴とする請求項１２記載の発光装置。
【請求項１４】
前記放電ガスは組成比が１０％以上となる量でキセノン（Ｘｅ）ガスを含むことを特徴とする請求項１２記載の発光装置。
【請求項１５】
少なくとも一対の電極を備えると共に、前記電極間に電圧を印加することにより放電し紫外線を発生する放電ガスと、前記放電ガスからの紫外線により励起され発光する蛍光体層とを具備する発光装置であって、
前記蛍光体層を構成する蛍光体は、下式（III）で表されるＥｕ付活珪酸塩蛍光体を含むことを特徴とする発光装置。
（Ｓｒ1-ｘ-ｙ・Ｂａｘ・Ｍ3ｙ）3a-e・Ｍｇｂ・Ｓｉ2ｃＯ8ｄ：Ｅｕe    …（III）
[式中、Ｍ3はＣａ、Ｚｎ、Ｍｎ、Ｔｉ、Ｖ、Ｃｏ、Ｐｄ、Ｐｔ、Ｎｉ、Ｓｃ、Ｙ、Ｌａ、Ｃｅ、Ｐｒ、Ｎｄ、Ｐｍ、Ｓｍ、Ｇｄ、Ｔｂ、Ｄｙ、Ｈｏ、Ｅｒ、Ｔｍ、Ｙｂ、Ｓｂ、Ｔｌ及びＬｕからなる群から選択された１種以上の元素であり、ａ、ｂ、ｃ、ｄ及びｅはそれぞれ0.8≦ａ≦1.2、0.8≦ｂ≦1.2、0.8≦ｃ≦1.2、0.8≦ｄ≦1.2、0.001≦e≦0.2であり、ｘとｙは0.1＜ｘ+ｙ≦0.5である。]
【請求項１６】
前記Ｅｕ付活珪酸塩蛍光体は、前記式（III）で表され、前記式（III）中のａ、ｂ、ｃ、及びｄの値がそれぞれａ＝1、ｂ＝１、ｃ＝１、ｄ＝１であることを特徴とする請求項１５記載の発光装置。
【請求項１７】
前記発光装置は、管状若しくは平面型の蛍光ランプであることを特徴とする請求項１５記載の発光装置。
【請求項１８】
前記発光装置は、プラズマディスプレイパネルであることを特徴とする請求項１５記載の発光装置。
【請求項１９】
前記発光装置は、所定の間隔をあけて対向配置された一対の基板と、前記一対の基板間に設けられ前記一対の基板間の間隔を保持する隔壁と、前記一対の基板の対向面の少なくとも一方の上に配設された少なくとも一対の電極と、前記一対の基板間に形成された空間内に封入され前記電極間に電圧を印加することにより放電し紫外線を発生する放電ガスとを備えてプラズマディスプレイパネル構造を具備して成り、
前記式（III）で表されるＥｕ付活珪酸塩蛍光体を含んでなる蛍光体が、前記一対の基板の内の少なくとも一方の上及び／若しくは前記隔壁の表面で蛍光体層を構成し、
放電により前記放電ガスから発生する紫外線により前記Ｅｕ付活珪酸塩蛍光体が励起され発光するよう構成されたことを特徴とする請求項１８記載の発光装置。
【請求項２０】
前記放電ガスは組成比が６％以上となる量でキセノン（Ｘｅ）ガスを含むことを特徴とする請求項１９記載の発光装置。
【請求項２１】
前記放電ガスは組成比が１０％以上となる量でキセノン（Ｘｅ）ガスを含むことを特徴とする請求項１９記載の発光装置。
【請求項２２】
少なくとも一対の電極を備えると共に、前記電極間に電圧を印加することにより放電し紫外線を発生する放電ガスと、前記放電ガスからの紫外線により励起され発光する蛍光体層とを具備する発光装置であって、
前記蛍光体層を構成する蛍光体は、下式（IV）で表されるＥｕ付活珪酸塩蛍光体を含むことを特徴とする発光装置。
（Ｓｒ1-ｘ-ｙ・Ｃａｘ・Ｍ4ｙ）3a-e・Ｍｇｂ・Ｓｉ2ｃＯ8ｄ：Ｅｕe    …（IV）
[式中、Ｍ4はＢａ、Ｚｎ、Ｍｎ、Ｔｉ、Ｖ、Ｃｏ、Ｐｄ、Ｐｔ、Ｎｉ、Ｓｃ、Ｙ、Ｌａ、Ｃｅ、Ｐｒ、Ｎｄ、Ｐｍ、Ｓｍ、Ｇｄ、Ｔｂ、Ｄｙ、Ｈｏ、Ｅｒ、Ｔｍ、Ｙｂ、Ｓｂ、Ｔｌ及びＬｕからなる群から選択された１種以上の元素であり、ａ、ｂ、ｃ、ｄ及びｅはそれぞれ0.8≦ａ≦1.2、0.8≦ｂ≦1.2、0.8≦ｃ≦1.2、0.8≦ｄ≦1.2、0.001≦e≦0.2であり、ｘとｙは0＜ｘ+ｙ≦0.2である。]
【請求項２３】
前記Ｅｕ付活珪酸塩蛍光体は、前記式（IV）で表され、前記式（IV）中のａ、ｂ、ｃ、及びｄの値がそれぞれａ＝1、ｂ＝１、ｃ＝１、ｄ＝１であることを特徴とする請求項２２記載の発光装置。
【請求項２４】
上記発光装置は、管状若しくは平面型の蛍光ランプであることを特徴とする請求項２２記載の発光装置。
【請求項２５】
上記発光装置は、プラズマディスプレイパネルであることを特徴とする請求項２２記載の発光装置。
【請求項２６】
前記発光装置は、所定の間隔をあけて対向配置された一対の基板と、前記一対の基板間に設けられ前記一対の基板間の間隔を保持する隔壁と、前記一対の基板の対向面の少なくとも一方の上に配設された少なくとも一対の電極と、前記一対の基板間に形成された空間内に封入され前記電極間に電圧を印加することにより放電し紫外線を発生する放電ガスとを備えてプラズマディスプレイパネル構造を具備して成り、
前記式（IV）で表されるＥｕ付活珪酸塩蛍光体を含んでなる蛍光体が、前記一対の基板の内の少なくとも一方の上及び／若しくは前記隔壁の表面で蛍光体層を構成し、
放電により前記放電ガスから発生する紫外線により前記Ｅｕ付活珪酸塩蛍光体が励起され発光するよう構成されたことを特徴とする請求項２５記載の発光装置。
【請求項２７】
上記放電ガスは組成比が６％以上となる量でキセノン（Ｘｅ）ガスを含むことを特徴とする請求項２６記載の発光装置。
【請求項２８】
上記放電ガスは組成比が１０％以上となる量でキセノン（Ｘｅ）ガスを含むことを特徴とする請求項２６記載の発光装置。
【請求項２９】
少なくとも一対の電極を備えると共に、前記電極間に電圧を印加することにより放電し紫外線を発生する放電ガスと、前記放電ガスからの紫外線により励起され発光する蛍光体層とを具備する発光装置と、前記発光装置を駆動する駆動回路とを有し、映像源を伴い、画像表示を行うよう構成された画像表示装置であって、
前記発光装置の放電ガスは組成比が６％以上となる量でキセノン（Ｘｅ）ガスを含み、前記蛍光体層を構成する蛍光体は前記キセノンガスの放電に基づいて発生する少なくとも波長１７２ｎｍを含む真空紫外線にて励起される下式（I）で表されるＥｕ付活珪酸塩蛍光体を含むことを特徴とする画像表示装置。
Ｍ13a-e・Ｍｇｂ・Ｓｉ2ｃＯ8ｄ：Ｅue    …（I）
[式（I）中、Ｍ1はＳｒとＣａとＢａとからなる群から選択された１種以上の元素であり、ａ、ｂ、ｃ、ｄ及びｅはそれぞれ0.8≦ａ≦1.2、0.8≦ｂ≦1.2、0.8≦ｃ≦1.2、0.8≦ｄ≦1.2、0.001≦e≦0.2である。]
【請求項３０】
少なくとも一対の電極を備えると共に、前記電極間に電圧を印加することにより放電し紫外線を発生する放電ガスと、前記放電ガスからの紫外線により励起され発光する蛍光体層とを具備する発光装置と、前記発光装置から発生する光の量または色を制御する光制御素子とを有し、画像表示を行うよう構成された画像表示装置であって、
前記発光装置の放電ガスは組成比が６％以上となる量でキセノン（Ｘｅ）ガスを含み、前記蛍光体層を構成する蛍光体は前記キセノンガスの放電に基づいて発生する少なくとも波長１７２ｎｍを含む真空紫外線にて励起される下式（II）で表されるＥｕ付活珪酸塩蛍光体を含むことを特徴とする画像表示装置。
（Ｓｒ1-ｘ・Ｍ2ｘ）3a-e・Ｍｇｂ・Ｓｉ2ｃＯ8ｄ：Ｅｕe    …（II）
[式（II）中、Ｍ2はＢａ、Ｃａ、Ｚｎ、Ｍｎ、Ｔｉ、Ｖ、Ｃｏ、Ｐｄ、Ｐｔ、Ｎｉ、Ｓｃ、Ｙ、Ｌａ、Ｃｅ、Ｐｒ、Ｎｄ、Ｐｍ、Ｓｍ、Ｇｄ、Ｔｂ、Ｄｙ、Ｈｏ、Ｅｒ、Ｔｍ、Ｙｂ、Ｓｂ、Ｔｌ及びＬｕからなる群から選択された１種以上の元素であり、ａ、ｂ、ｃ、ｄ、ｅ及びｘはそれぞれ0.8≦ａ≦1.2、0.8≦ｂ≦1.2、0.8≦ｃ≦1.2、0.8≦ｄ≦1.2、0.001≦e≦0.2、0＜ｘ≦0.5であり、ただし、Ｍ2＝Ｂａの場合はｘが0.1＜ｘ≦0.5の範囲である。]
【請求項３１】
少なくとも一対の電極を備えると共に、前記電極間に電圧を印加することにより放電し紫外線を発生する放電ガスと、前記放電ガスからの紫外線により励起され発光する蛍光体層とを具備する発光装置と、前記発光装置から発生する光の量または色を制御する光制御素子とを有し、画像表示を行うよう構成された画像表示装置であって、
前記発光装置の放電ガスは組成比が６％以上となる量でキセノン（Ｘｅ）ガスを含み、前記蛍光体層を構成する蛍光体は前記キセノンガスの放電に基づいて発生する少なくとも波長１７２ｎｍを含む真空紫外線にて励起される下式（III）で表されるＥｕ付活珪酸塩蛍光体を含むことを特徴とする画像表示装置。
（Ｓｒ1-ｘ-ｙ・Ｂａｘ・Ｍ3ｙ）3a-e・Ｍｇｂ・Ｓｉ2ｃＯ8ｄ：Ｅｕe    …（III）
[式（III）中、Ｍ3はＣａ、Ｚｎ、Ｍｎ、Ｔｉ、Ｖ、Ｃｏ、Ｐｄ、Ｐｔ、Ｎｉ、Ｓｃ、Ｙ、Ｌａ、Ｃｅ、Ｐｒ、Ｎｄ、Ｐｍ、Ｓｍ、Ｇｄ、Ｔｂ、Ｄｙ、Ｈｏ、Ｅｒ、Ｔｍ、Ｙｂ、Ｓｂ、Ｔｌ及びＬｕからなる群から選択された１種以上の元素であり、ａ、ｂ、ｃ、ｄ及びｅはそれぞれ0.8≦ａ≦1.2、0.8≦ｂ≦1.2、0.8≦ｃ≦1.2、0.8≦ｄ≦1.2、0.001≦e≦0.2であり、ｘとｙは0.1＜ｘ+ｙ≦0.5である。]
【請求項３２】
少なくとも一対の電極を備えると共に、前記電極間に電圧を印加することにより放電し紫外線を発生する放電ガスと、前記放電ガスからの紫外線により励起され発光する蛍光体層とを具備する発光装置と、前記発光装置から発生する光の量または色を制御する光制御素子とを有し、画像表示を行うよう構成された画像表示装置であって、
前記発光装置の放電ガスは組成比が６％以上となる量でキセノン（Ｘｅ）ガスを含み、前記蛍光体層を構成する蛍光体は前記キセノンガスの放電に基づいて発生する少なくとも波長１７２ｎｍを含む真空紫外線にて励起される下式（IV）で表されるＥｕ付活珪酸塩蛍光体を含むことを特徴とする画像表示装置。
（Ｓｒ1-ｘ-ｙ・Ｃａｘ・Ｍ4ｙ）3a-e・Ｍｇｂ・Ｓｉ2ｃＯ8ｄ：Ｅｕe    …（IV）
[式（ＩV）中、Ｍ4はＢａ、Ｚｎ、Ｍｎ、Ｔｉ、Ｖ、Ｃｏ、Ｐｄ、Ｐｔ、Ｎｉ、Ｓｃ、Ｙ、Ｌａ、Ｃｅ、Ｐｒ、Ｎｄ、Ｐｍ、Ｓｍ、Ｇｄ、Ｔｂ、Ｄｙ、Ｈｏ、Ｅｒ、Ｔｍ、Ｙｂ、Ｓｂ、Ｔｌ及びＬｕからなる群から選択された１種以上の元素であり、ａ、ｂ、ｃ、ｄ及びｅはそれぞれ0.8≦ａ≦1.2、0.8≦ｂ≦1.2、0.8≦ｃ≦1.2、0.8≦ｄ≦1.2、0.001≦e≦0.2であり、ｘとｙは0＜ｘ+ｙ≦0.2である。]
【発明の詳細な説明】
【技術分野】
【０００１】
本発明は、紫外線、特に真空紫外領域の紫外線により励起され発光する蛍光体、特にEu付活珪酸塩蛍光体を用いて構成された管状若しくは平面型の蛍光ランプまたはプラズマディスプレイパネルなどの発光装置及びこの発光装置を用いた画像表示装置（以下、表示装置と略称）に関するものである。
【背景技術】
【０００２】
近年、ＴＶやパソコンモニターに代表される表示装置に対して場所を取らない薄型化への要望が高まりを見せ、薄型化対応の可能な装置としてプラズマディスプレイ（ＰＤＰ）装置や電界放射型ディスプレイ（ＦＥＤ）装置、バックライトと薄い液晶パネルとを組み合わせて表示装置を構成した液晶表示装置などの開発が盛んに行われている。
【０００３】
プラズマディスプレイ装置は、発光装置としてプラズマディスプレイパネルを使用した表示装置であり、プラズマディスプレイパネルは希ガスを含む微小放電空間での負グロー領域で発生する紫外線（希ガスとしてキセノンを使用した場合は、147nmおよび172nmの波長域にある）を励起源として該微小放電空間内に配設した蛍光体層中の蛍光体を励起し、該蛍光体から発光を促すことにより可視領域での発光を得る。プラズマディスプレイ（ＰＤＰ）装置では、この発光の量と色を制御して画像表示に使用する。
【０００４】
また、液晶表示装置は上記したようにバックライトと一対の電極基板間に液晶を挟持して構成された液晶パネルとを組み合わせて構成されており、一般にバックライトから発生する光の量または色を液晶パネル側で制御して所望の画像表示を行う装置である。そして、現状バックライトには内壁に蛍光体材料の塗布された直管型等の管状白色蛍光ランプが使用されている。
【０００５】
なお、これらの技術に関連する文献として以下に示す特許文献１〜４及び非特許文献１〜３が挙げられる。
【０００６】
【特許文献１】特開2003-132803号公報
【特許文献２】特開2003-142004号公報
【特許文献３】特開2003-242892号公報
【特許文献４】特開2003-346660号公報
【非特許文献１】蛍光体同学会編「蛍光体ハンドブック」  オーム社1987年  III編、第２章、第219頁-第223頁
【非特許文献２】IDW '00 Proceedings of The Seventh International Display Workshops 第639頁-第642頁
【非特許文献３】TECHNICAL REPORT OF IEICE. EID2003-69(2004-01)  第45頁-第48頁
【非特許文献４】「FLAT-PANEL DISPLAY 2003(実務編)」日経BP社、PART.7-1、第210頁-第217頁
【発明の開示】
【発明が解決しようとする課題】
【０００７】
プラズマディスプレイ装置やＦＥＤ装置の発光装置、そして液晶表示装置に使用されるバックライトの高性能化が望まれているが、これら特性改善はそれぞれの装置の設計・構造及びそれらを構成する部材、特に発光装置に使用される蛍光体に依存する部分が大きい。
【０００８】
現行のＰＤＰ装置の蛍光体には赤、青、緑各色の蛍光体が使用されるが、青色蛍光体としては一般にアルミン酸塩蛍光体（ＢａＭｇＡｌ10Ｏ17:Ｅｕ、以下ＢＡＭと略称する）が使用されている。このＢＡＭは発光特性に優れるが、劣化しやすいという問題点を有する。すなわち、信頼性に問題があって短寿命であり、安定性、長寿命化が強く求められている。そして、発光装置、ひいては表示装置の更なる高性能化のためには、より高い色純度及びより高い発光輝度も求められている。
【０００９】
また、ランプや液晶表示装置用バックライトに関しては、表示表面の輝度向上及び環境上の問題から水銀レス化の要請もあり、液晶表示装置用バックライトについては対策として平面型の希ガス放電タイプ蛍光ランプなどの開発も進められている。希ガス放電蛍光ランプには通常、真空紫外線で励起され発光が可能な蛍光体が使用されており、真空紫外線励起条件下で効率よく発光して高い輝度と高い色純度を示し、かつ、長寿命の蛍光体が求められている。
【００１０】
近年、ＢＡＭに代替可能な高輝度、高色純度、高信頼の青色蛍光体の開発が進められているが、ＰＤＰ装置や希ガス放電ランプに使用可能で、従来の青色発光蛍光体であるＢＡＭに比べ高信頼で長寿命の青色蛍光体として珪酸塩系蛍光体が提案されている。具体的には、Ｃａ1-ｘＭｇＳｉ2Ｏ6：Ｅｕｘ（以下、ＣＭＳと略称する）の使用が提案されている。
【００１１】
しかし、ＣＭＳは、147nmの波長域に有る紫外線を励起源とした場合は高輝度であって色純度も良いが、波長160nmから210nmの範囲では励起帯が殆ど存在しない。よって、ＰＤＰで重要な172nm付近の真空紫外線（Ｘｅ2分子線）での励起に対する発光強度が著しく低いという難点を有する。
【００１２】
現在、蛍光体材料の高性能化検討と併行し、ＰＤＰ装置の技術分野においては、ＰＤＰの高発光効率化を目的とするパネル構造の改善検討を進めているが、その一つの方法として放電ガス中のＸｅガス組成比を増加させ、積極的にＸｅ2分子線を利用しようとする検討を盛んに行っている。所謂プラズマディスプレイパネルにおける「高キセノン化」技術であるが、放電ガス中のキセノンガス組成比を4％程度より多くすることで、こうしたＰＤＰパネルの高効率化を達成する検討を行っている。
【００１３】
しかし、こうしたＰＤＰ高効率化の技術に対してＸｅ2分子線の利用効率の元々低いＣＭＳは十分に対応できない。すなわち、172nm波長域の紫外線が増加しても172nm励起条件での発光効率が低く、得られる輝度特性が不十分である。よって、今後のＰＤＰの高効率化を視野に入れても、ＣＭＳによるＢＡＭ代替、実用化にはもう一段の改善、特に172nm波長励起帯での発光効率の改善が必要となる。
【００１４】
従って、本発明が解決しようとする第１の課題は、ＰＤＰ装置などに真空紫外線励起条件下で使用される従来の蛍光体、特に青色蛍光体が寿命の点で十分ではないことであり、その結果、それら蛍光体を使用する発光装置の寿命（通常使用が可能な期間）と輝度特性が十分ではないことであり、ひいてはこの発光装置を使用する画像表示装置の寿命（通常使用が可能な期間）と輝度特性が十分ではないことである。そして、色純度などの性能も十分とは言えないことである。
【００１５】
また、本発明が解決しようとする第２の課題は、上記の従来の青色蛍光体の問題点に対する改善策として提案されている珪酸塩蛍光体において、輝度特性、特にＸｅ2分子線（波長１７２ｎｍ）励起による輝度特性が低いことであり、現行発光装置及びそれを用いた表示装置、そして今後期待されているＸｅ2分子線（172nm）による励起を積極的に利用しようとする発光装置、特にＰＤＰ装置の輝度特性、ひいてはＰＤＰ画像表示装置の輝度特性が十分でないことである。
【課題を解決するための手段】
【００１６】
上記課題を達成するための本発明の代表的な発光装置の特徴点を挙げれば、少なくとも一対の電極を備えると共に、前記電極間に電圧を印加し放電させることにより紫外線を発生する放電ガスと、この放電ガスから発生した紫外線により励起され発光する蛍光体層とを具備する発光装置であって、上記放電ガスはＸｅ組成比が６％以上となる量で、好ましくは１０％以上となる量でキセノン（Xe）ガスを含み、前記蛍光体層を構成する蛍光体は、前記キセノンガスの放電に基づいて発生する少なくとも波長１７２ｎｍを含む真空紫外線にて励起される下式（I）で表されるＥｕ付活珪酸塩蛍光体を含むことにある。そして、本発明の代表的な画像表示装置の特徴点を挙げれば、上記発光装置とプラズマディスプレイパネル構造とを備えていることにある。
【００１７】
Ｍ13a-e・Ｍｇｂ・Ｓｉ2ｃＯ8ｄ：Ｅｕe    …（I）
ただし、式（I）中、Ｍ1はストロンチウム（Ｓｒ）とカルシウム（Ｃａ）とバリウム（Ｂａ）とからなる群から選択された１種以上の元素であり、ａ、ｂ、ｃ、ｄ及びｅはそれぞれ0.8≦ａ≦1.2、0.8≦ｂ≦1.2、0.8≦ｃ≦1.2、0.8≦ｄ≦1.2、0.001≦ｅ≦0.2である。
【００１８】
特に好ましくは、上記蛍光体は、上記式（I）で表されるＥｕ付活珪酸塩蛍光体であって、上記式（I）中のａ、ｂ、ｃ、及びｄの値がそれぞれａ＝1、ｂ＝１、ｃ＝１、ｄ＝１であるＥｕ付活珪酸塩蛍光体を含んでなる蛍光体であることを特徴とする。
【００１９】
更に、使用する上記ユーロピウム（Ｅｕ）付活珪酸塩蛍光体において、付活剤であるユーロピウム（Ｅｕ）のより好ましい組成比は、上記式（I）の表記に従うと、0.01≦ｅ≦0.05であることを特徴とする。
【００２０】
また、使用する上記Ｅｕ付活珪酸塩蛍光体において、マグネシウム（Ｍｇ）のより好ましい組成比は、上記式（I）の表記に従うと、1＜ｂ≦1.2であることを特徴とする。
【００２１】
また、使用する上記Eu付活珪酸塩蛍光体において、珪素（Ｓｉ）組成比が上記式（I）の表記に従うと、1＜ｃ≦1.2であることを特徴とする。
【００２２】
また、本発明は、蛍光体を用いて構成される発光装置において、使用する蛍光体に、一般式が下記式（II）で表されるＥｕ付活珪酸塩蛍光体を用いて構成されたことを特徴とする。
【００２３】
（Ｓｒ1-ｘ・Ｍ2ｘ）3a-e・Ｍｇｂ・Ｓｉ2ｃＯ8ｄ：Ｅｕe    …（II）
なお、式（II）中、Ｍ2は、バリウム（Ｂａ）、カルシウム（Ｃａ）、亜鉛（Ｚｎ）、マンガン（Ｍｎ）、チタン（Ｔｉ）、バナジウム（Ｖ）、コバルト（Ｃｏ）、パラジウム（Ｐｄ）、白金（Ｐｔ）、ニッケル（Ｎｉ）、スカンジウム（Ｓｃ）、イットリウム（Ｙ）、ランタン（Ｌａ）、セリウム（Ｃｅ）、プラセオジム（Ｐｒ）、ネオジム（Ｎｄ）、プロメチウム（Ｐｍ）、  サマリウム（Ｓｍ）、ガドリニウム（Ｇｄ）、テルビウム（Ｔｂ）、    ジスプロシウム（Ｄｙ）、ホルミウム（Ｈｏ）、エルビウム（Ｅｒ）、ツリウム（Ｔｍ）、イッテルビウム（Ｙｂ）、アンチモン（Ｓｂ）、タリウム（Ｔｌ）及びルテチウム（Ｌｕ）からなる群から選択された１種以上の元素であり、ａ、ｂ、ｃ、ｄ、ｅ及びｘは、それぞれ0.8≦ａ≦1.2、0.8≦ｂ≦1.2、0.8≦ｃ≦1.2、0.8≦ｄ≦1.2、0.001≦ｅ≦0.2、0.1＜ｘ≦0.5であり、ただし、Ｍ2=Ｂａの場合は、xが0.1＜ｘ≦0.5の範囲であり、よし好ましくはxが0.1＜ｘ＜0.2若しくは0.2＜ｘ≦0.5の範囲である。
【００２４】
特に、上記蛍光体は、上記式（II）で表されるＥｕ付活珪酸塩蛍光体であって、上記式（II）中のａ、ｂ、ｃ、及びｄの値がそれぞれａ＝1、ｂ＝１、ｃ＝１、ｄ＝１であるＥｕ付活珪酸塩蛍光体を含んでなる蛍光体であることを特徴とする。
【００２５】
そして特に、本発明は、蛍光体を用いて構成される発光装置において、使用する蛍光体に、一般式が下記式（III）で表されるＥｕ付活蛍光体を用いて構成されたことを特徴とする。
【００２６】
（Ｓｒ1-ｘ-ｙ・Ｂａｘ・Ｍ3ｙ）3a-e・Ｍｇｂ・Ｓｉ2ｃＯ8ｄ：Ｅｕe    …（III）
ただし、式（III）中、Ｍ3はカルシウム（Ｃａ）、亜鉛（Ｚｎ）、マンガン（Ｍｎ）、チタン（Ｔｉ）、バナジウム（Ｖ）、コバルト（Ｃｏ）、パラジウム（Ｐｄ）、白金（Ｐｔ）、ニッケル（Ｎｉ）、スカンジウム（Ｓｃ）、イットリウム（Ｙ）、ランタン（Ｌａ）、セリウム（Ｃｅ）、プラセオジム（Ｐｒ）、ネオジム（Ｎｄ）、プロメチウム（Ｐｍ）、サマリウム（Ｓｍ）、ガドリニウム（Ｇｄ）、テルビウム（Ｔｂ）、ジスプロシウム（Ｄｙ）、ホルミウム（Ｈｏ）、エルビウム（Ｅｒ）、ツリウム（Ｔｍ）、イッテルビウム（Ｙｂ）、アンチモン（Ｓｂ）、タリウム（Ｔｌ）及びルテチウム（Ｌｕ）からなる群から選択された１種以上の元素であり、ａ、ｂ、ｃ、ｄ及びｅはそれぞれ0.8≦ａ≦1.2、0.8≦ｂ≦1.2、0.8≦ｃ≦1.2、0.8≦ｄ≦1.2、0.001≦ｅ≦0.2であり、ｘとｙはバリウム（Ｂａ）と前記Ｍ3元素の組成比であり0.1＜ｘ+ｙ≦0.5である。
【００２７】
特に、上記蛍光体は、上記式（III）で表されるＥｕ付活珪酸塩蛍光体であって、上記式（III）中のａ、ｂ、ｃ、及びｄの値がそれぞれａ＝1、ｂ＝１、ｃ＝１、ｄ＝１であるＥｕ付活珪酸塩蛍光体を含んでなる蛍光体であることを特徴とする。
【００２８】
また更に、本発明は、蛍光体を用いて構成される発光装置において、使用する蛍光体に、一般式が下記式（IV）で表されるＥｕ付活蛍光体を用いて構成されたことを特徴とする。
【００２９】
（Ｓｒ1-ｘ-ｙ・Ｃａｘ・Ｍ4ｙ）3a-e・Ｍgｂ・Ｓｉ2ｃＯ8ｄ：Ｅｕe    …（IV）
ただし、式(VI)中、Ｍ4はバリウム（Ｂａ）、亜鉛（Ｚｎ）、マンガン（Ｍｎ）、チタン（Ｔｉ）、バナジウム（Ｖ）、コバルト（Ｃｏ）、パラジウム（Ｐｄ）、白金（Ｐｔ）、ニッケル（Ｎｉ）、スカンジウム（Ｓｃ）、イットリウム（Ｙ）、ランタン（Ｌａ）、セリウム（Ｃｅ）、プラセオジム（Ｐｒ）、ネオジム（Ｎｄ）、プロメチウム（Ｐｍ）、サマリウム（Ｓｍ）、ガドリニウム（Ｇｄ）、テルビウム（Ｔｂ）、ジスプロシウム（Ｄｙ）、ホルミウム（Ｈｏ）、エルビウム（Ｅｒ）、ツリウム（Ｔｍ）、イッテルビウム（Ｙｂ）、アンチモン（Ｓｂ）、タリウム（Ｔｌ）及びルテチウム（Ｌｕ）からなる群から選択された１種以上の元素であり、ａ、ｂ、ｃ、ｄ及びｅはそれぞれ0.8≦ａ≦1.2、0.8≦ｂ≦1.2、0.8≦ｃ≦1.2、0.8≦ｄ≦1.2、0.001≦ｅ≦0.2であり、ｘとｙはカルシウム（Ｃａ）と前記Ｍ4元素の組成比であり0＜ｘ+ｙ≦0.2である。
【００３０】
特に、上記蛍光体は、上記式（IV）で表されるＥｕ付活珪酸塩蛍光体であって、上記式（IV）中のａ、ｂ、ｃ、及びｄの値がそれぞれａ＝1、ｂ＝１、ｃ＝１、ｄ＝１であるＥｕ付活珪酸塩蛍光体を含んでなる蛍光体であることを特徴とする。
【発明の効果】
【００３１】
本発明にかかる発光装置は、波長147nmの光励起条件に加え、波長172nmの光励起条件でも発光効率の良好な高輝度のＥｕ付活珪酸塩蛍光体を用いているため、高い輝度を得ることができるという利点がある。
【００３２】
また、本発明にかかる発光装置は、波長147nmの光励起条件に加え、波長172nmの光励起条件でも発光効率が良好で色純度の高いＥｕ付活珪酸塩蛍光体を用いているため、優れた発光特性を得ることができるという利点がある。
【００３３】
また、本発明にかかる表示装置は、構成する発光装置が高輝度のＥｕ付活珪酸塩蛍光体及び高色純度のＥｕ付活珪酸塩蛍光体を用いているため、高輝度の表示及び高色純度の表示が実現できるという利点がある。
【発明を実施するための最良の形態】
【００３４】
従来の青色蛍光体ＢＡＭは、信頼性に問題点があって短寿命であり、そのためＢＡＭを使用する発光装置、ひいては該装置を使用する表示装置の信頼性を低下させている。
その改善策として近年、高信頼の珪酸塩蛍光体、特にＣＭＳが提案されているが、170nmを超える波長領域での励起により得られる輝度特性が低く、高輝度の発光装置、特にＰＤＰ装置を構成することができない。
【００３５】
そこで、本発明者等は、珪酸塩系蛍光体に着目し、新規材料を探索・合成し、波長172nmの光励起条件で高輝度の得られる珪酸塩蛍光体を実現し、それを使用して高輝度の発光装置、ひいては高輝度表示の可能な表示装置を実現した。
新規に実現したＥｕ付活珪酸塩蛍光体は、下式（I）で表されるＥｕ付活珪酸塩蛍光体であり、特に下式（V）に示すＥｕ付活珪酸塩蛍光体である。尚、以下では適宜、下式（V）に示すＥｕ付活珪酸塩蛍光体や式（II）、（III）、（IV）、（VII）、（IX）、（XI）、（XII）及び（XIII）に示すＥｕ付活珪酸塩蛍光体などストロンチウム（Ｓｒ）とマグネシウム（Ｍｇ）とを構成元素として含むユーロピウム（Ｅｕ）付活珪酸塩蛍光体を含め、ＳＭＳと総称する。
【００３６】
Ｍ13a-e・Ｍｇｂ・Ｓｉ2ｃＯ8ｄ：Ｅｕe    …（I）
[式（I）中、M1はストロンチウム（Ｓｒ）とカルシウム（Ｃａ）とバリウム（Ｂａ）とからなる群から選択された１種以上の元素であり、ａ、ｂ、ｃ、ｄ及びｅはそれぞれ0.8≦ａ≦1.2、0.8≦ｂ≦1.2、0.8≦ｃ≦1.2、0.8≦ｄ≦1.2、0.001≦ｅ≦0.2である。]
Ｓｒ3a-e・Ｍｇｂ・Ｓｉ2ｃＯ8ｄ：Ｅｕe    …（V）
[式（V）中、ａ、ｂ、ｃ、ｄ及びｅはそれぞれ0.8≦ａ≦1.2、0.8≦ｂ≦1.2、0.8≦ｃ≦1.2、0.8≦ｄ≦1.2、0.001≦ｅ≦0.2である。]
尚、化学量論比に従えば式（I）のＥｕ付活珪酸塩蛍光体及びＳＭＳは、Ｍ13-e・Ｍｇ・Ｓｉ2Ｏ8：Ｅｕｅ  若しくはＳｒ3-e・Ｍｇ・Ｓｉ2Ｏ8：Ｅｕｅ  の組成、即ちａ=1、ｂ=1、ｃ=1及びｄ=1である組成を有する。かかる組成の実現が好ましい。
【００３７】
しかし、上記式（Ｉ）、（V）に示すように化学量論比から若干ずれて、含有されるＳｒとＣａとＢａとの合わせた組成比、そしてＭｇ、更に珪素（Ｓｉ）と酸素（Ｏ）などそれぞれの構成元素組成比が上記より1.2倍までの過剰であったり、0.8倍までの過少であったりして、それに伴い他の構成元素の組成比が上記より変動したような組成の珪酸塩蛍光体も使用可能である。
【００３８】
そして下記するように、そのストイキオメトリックな組成から若干ずれた組成の蛍光体を使用することによりより高い発光性能が得られる場合があることも判っており、かかる蛍光体を積極的に使用することが可能である。
【００３９】
次に、本発明で使用する蛍光体の合成方法など詳細は後の実施例の欄で説明するこことし、一例であるＳｒ2.98ＭｇＳｉ2Ｏ8：Ｅｕ0.02について、その特徴を説明する。
【００４０】
図１は、本発明を構成するＳＭＳ（Ｓｒ2.98ＭｇＳｉ2Ｏ8：Ｅｕ0.02）とＣＭＳの励起発光スペクトルである。
【００４１】
定法に従い重水素ランプを光源に用いて励起発光スペクトルを測定したが、図１に示すように、取得したＣＭＳの励起発光スペクトルにおいては170nm近辺を超える波長領域で得られる発光強度が急激に低下しており、波長172nmの光の励起では発光効率が著しく低いことが判る。
【００４２】
一方、図１に示すように、本発明において実現した一例であるＳＭＳは170nm近辺の領域でも高い発光強度を示し、またその値はＣＭＳよりはるかに高く、波長172nm近辺の光の励起では高い発光効率が得られることが判った。このとき、147nm近辺の波長領域でも上記ＳＭＳはＣＭＳと同等の高い発光輝度を示すことがわかった。
【００４３】
よって、このＳＭＳを発光装置、具体的には、管状若しくは平面型蛍光ランプやプラズマディスプレイパネルに使用することにより、高輝度の発光装置、ひいては高性能の表示装置が得られることがわかった。
【００４４】
また、プラズマディスプレイパネルにおける放電ガスの組成と放電により発生する紫外線強度の関係に関しては、含有Ｘｅ成分の組成比が大きいほど放電により発せられる真空紫外線全体の強度が増すこと、及び発せられる真空紫外線における構成成分の比率が変化することがわかっている。
【００４５】
具体的には、放電ガス中のＸｅ組成比の変化により発生真空紫外線に含まれる波長147nmの紫外線成分と172nmの紫外線（Ｘｅ2分子線）成分の強度比率（I172/I147）が変化すること、すなわち、Ｘｅ組成比の増大に従って強度比率（I172/I147）が大きくなることがわかっている。
【００４６】
検討の結果、ＡＣ型ＰＤＰでは、Ｘｅ組成比４％ではI172/I147（4％）＝1.2であり、Ｘｅ組成比が１〜４％である通常仕様の従来ＰＤＰでは、放電によって発生する真空紫外線に含まれる波長147nmの紫外線成分と172nmの紫外線成分の強度比率は172nm成分の強度が若干大きい程度から同等若しくはむしろ172nm成分の強度が小さい傾向にあることがわかっている。
【００４７】
そして更なる検討の結果、Ｘｅ組成比６％では放電によって発生する真空紫外線強度は増大すると共にI172/I147（6％）＝1.9と大幅に大きくなり、Ｘｅ組成比１０％では放電によって発生する真空紫外線強度は増大すると共にI172/I147（10％）＝3.1とより大幅に大きくなり、Ｘｅ組成比１２％では放電によって発生する真空紫外線強度は増大すると共にI172/I147（12％）＝3.8と著しく大きくなることがわかった。
【００４８】
従って、通常仕様のＰＤＰより放電ガス中のＸｅ組成比の大きな、例えば６％のＸｅ組成比を持つ高キセノン化対応仕様のＰＤＰにおいては、172nmの真空紫外線に対して効率良く励起され発光を示す蛍光体の使用が好ましく、組成比６％を超えてＸｅ組成比がより高い１０％以上となった場合などにおいては、かかる蛍光体に対する要求はより大きなものとなる。
【００４９】
よって、上記式（I）のＥｕ付活珪酸塩蛍光体、特にＳＭＳを、Ｘｅ組成を含む放電ガスを用いたプラズマディスプレイパネルに使用した場合、波長172nmの光の励起で蛍光体において高い発光効率が得られることから、Ｘｅ2分子線を高効率で利用できることになり、高輝度のＰＤＰ装置が可能となる。
【００５０】
更に、上記式（I）のＥｕ付活珪酸塩蛍光体、特にＳＭＳは、例えばＸｅ組成比が６％以上、より好ましくは更に147nm成分に対する172nmの紫外線成分強度比が強い（Ｘｅ2分子線を積極的に利用する）条件であるＸｅ組成比１０％以上となる量でキセノン（Ｘｅ）ガスを含んで構成された放電ガスを使用する所謂「高キセノン化対応のＰＤＰ」の技術にもよく適合し、高キセノン化された放電ガスを使用したＰＤＰにおいてもＣＭＳに比べより高輝度の発光装置を構成することが可能となる。
【００５１】
そして更に、上記式（I）のＥｕ付活珪酸塩蛍光体、特にＳＭＳをベースとしてその組成比を最適化すること、若しくは組成を改良することにより、波長172nm励起により得られる蛍光体の発光輝度をより高めることや、発光の色純度をより高めることができた。
【００５２】
具体的には組成比の最適化を目的として、Ｅｕ組成比をより好適な条件とした下式（VI）で表されるＥｕ付活珪酸塩蛍光体、特に下式（VII）で表されるＥｕ付活珪酸塩蛍光体を合成し、波長172nmの光励起条件でより高い輝度の得られる珪酸塩蛍光体を実現し、それを使用してより高輝度の発光装置、ひいては高輝度表示の可能な表示装置を実現した。
【００５３】
Ｍ13a-e・Ｍｇｂ・Ｓｉ2ｃＯ8ｄ：Ｅｕe    …（VI）
[式（VI）中、Ｍ1はＳｒとＣａとＢａとからなる群から選択された１種以上の元素であり、ａ、ｂ、ｃ、ｄ及びｅはそれぞれ0.8≦ａ≦1.2、0.8≦ｂ≦1.2、0.8≦ｃ≦1.2、0.8≦ｄ≦1.2、0.01≦ｅ≦0.05である。]
Ｓｒ3a-e・Ｍｇｂ・Ｓｉ2ｃＯ8ｄ：Ｅｕe    …（VII）
[式（VII）中、ａ、ｂ、ｃ、ｄ及びｅはそれぞれ0.8≦ａ≦1.2、0.8≦ｂ≦1.2、0.8≦ｃ≦1.2、0.8≦ｄ≦1.2、0.01≦ｅ≦0.05である。]
また、Ｍｇ組成比をより好適条件とした下式（VIII）で表されるＥｕ付活珪酸塩蛍光体、特に下式（IX）で表されるEu付活珪酸塩蛍光体を合成し、波長172nmの光励起条件で、より高い輝度の得られる珪酸塩蛍光体を実現した。これを使用することにより高輝度の発光装置、ひいては高輝度表示の可能な表示装置の実現が可能となる。
【００５４】
Ｍ13a-e・Ｍｇｂ・Ｓｉ2ｃＯ8ｄ：Ｅｕe    …（VIII）
[式（VIII）中、Ｍ1はＳｒとＣａとＢａとからなる群から選択された１種以上の元素であり、ａ、ｂ、ｃ、ｄ及びｅはそれぞれ0.8≦ａ≦1.2、1＜ｂ≦1.2、0.8≦ｃ≦1.2、0.8≦ｄ≦1.2、0.001≦ｅ≦0.2である。]
Ｓｒ3a-e・Ｍｇｂ・Ｓｉ2ｃＯ8ｄ：Ｅｕe    …（IX）
[式（IX）中、ａ、ｂ、ｃ、ｄ及びｅはそれぞれ0.8≦ａ≦1.2、1＜ｂ≦1.2、0.8≦ｃ≦1.2、0.8≦ｄ≦1.2、0.001≦ｅ≦0.2である。]
また、Ｓｉ組成比を、より好適条件とした下式（X）で表されるＥｕ付活珪酸塩蛍光体、特に下式（XI）で表されるＥｕ付活珪酸塩蛍光体を合成し、波長172nmの光励起条件で、より高い輝度の得られる珪酸塩蛍光体を実現した。これを使用することにより高輝度の発光装置、ひいては高輝度表示の可能な表示装置の実現が可能となる。
【００５５】
Ｍ13a-e・Ｍｇｂ・Ｓｉ2ｃＯ8ｄ：Ｅｕe    …（X）
[式（X）中、Ｍ1はＳｒとＣａとＢａとからなる群から選択された１種以上の元素であり、ａ、ｂ、ｃ、ｄ及びｅはそれぞれ0.8≦ａ≦1.2、0.8≦ｂ≦1.2、1＜ｃ≦1.2、0.8≦ｄ≦1.2、0.001≦ｅ≦0.2である。]
Ｓｒ3a-e・Ｍｇｂ・Ｓｉ2ｃＯ8ｄ：Ｅｕe    …（XI）
[式（XI）中、ａ、ｂ、ｃ、ｄ及びｅはそれぞれ0.8≦ａ≦1.2、0.8≦ｂ≦1.2、1＜ｃ≦1.2、0.8≦ｄ≦1.2、0.001≦ｅ≦0.2である。]
次に、組成の改良を目的として、一般式が下記式（II）で表されるＥｕ付活蛍光体を合成した。
【００５６】
式（II）中の構成元素Ｍ2については、Ｓｒとの置換が可能若しくは互いに固溶が可能で欠陥の少ない結晶、固溶体の形成が容易な金属元素、特に二価の金属元素及び希土類元素など、具体的には例えば、Ｂａ、Ｃａ、Ｚｎ、Ｍｎ、Ｔｉ、Ｖ、Ｃｏ、Ｐｄ、Ｐｔ、Ｎｉ、Ｓｃ、Ｙ、Ｌａ、Ｃｅ、Ｐｒ、Ｎｄ、Ｐｍ、Ｓｍ、Ｇｄ、Ｔｂ、Ｄｙ、Ｈｏ、Ｅｒ、Ｔｍ、Ｙｂ、Ｓｂ、Ｔｌ及びＬｕからなる群から選択された１種以上の元素の選択が可能である。
【００５７】
そして、特に組成化することにより得られる珪酸塩蛍光体において、励起による発光の色純度を向上でき、172nm励起条件で高輝度の発光が得られるＢａ元素の選択使用が好ましく、Ｂａを含む下式（XII）、（III）に示すＥｕ付活蛍光体の使用が好ましい。
【００５８】
（Ｓｒ1-ｘ・Ｍ2ｘ）3a-e・Ｍｇｂ・Ｓｉ2ｃＯ8ｄ：Ｅｕe    …（II）
[式（II）中、Ｍ2はＢａ、Ｃａ、Ｚｎ、Ｍｎ、Ｔｉ、Ｖ、Ｃｏ、Ｐｄ、Ｐｔ、Ｎｉ、Ｓｃ、Ｙ、Ｌａ、Ｃｅ、Ｐｒ、Ｎｄ、Ｐｍ、Ｓｍ、Ｇｄ、Ｔｂ、Ｄｙ、Ｈｏ、Ｅｒ、Ｔｍ、Ｙｂ、Ｓｂ、Ｔｌ及びＬｕからなる群から選択された１種以上の元素であり、ａ、ｂ、ｃ、ｄ、ｅ及びｘはそれぞれ0.8≦ａ≦1.2、0.8≦ｂ≦1.2、0.8≦ｃ≦1.2、0.8≦ｄ≦1.2、0.001≦ｅ≦0.2、0＜ｘ≦0.5であり、ただし、Ｍ2＝Ｂａの場合はｘが0.1＜ｘ≦0.5の範囲である。]
（Ｓｒ1-ｘ・Ｂａｘ）3a-e・Ｍｇｂ・Ｓｉ2ｃＯ8ｄ：Ｅｕe    …（XII）
[式（XII）中、ａ、ｂ、ｃ、ｄ及びｅはそれぞれ0.8≦ａ≦1.2、0.8≦ｂ≦1.2、0.8≦ｃ≦1.2、0.8≦ｄ≦1.2、0.001≦ｅ≦0.2であり、ｘは0.1＜ｘ≦0.5の範囲である。]
（Ｓｒ1-ｘ-ｙ・Ｂａｘ・Ｍ3ｙ）3a-e・Ｍｇｂ・Ｓｉ2ｃＯ8ｄ：Ｅｕe    …（III）
[式（III）中、Ｍ3はＣａ、Ｚｎ、Ｍｎ、Ｔｉ、Ｖ、Ｃｏ、Ｐｄ、Ｐｔ、Ｎｉ、Ｓｃ、Ｙ、Ｌａ、Ｃｅ、Ｐｒ、Ｎｄ、Ｐｍ、Ｓｍ、Ｇｄ、Ｔｂ、Ｄｙ、Ｈｏ、Ｅｒ、Ｔｍ、Ｙｂ、Ｓｂ、Ｔｌ及びＬｕからなる群から選択された１種以上の元素であり、ａ、ｂ、ｃ、ｄ及びｅはそれぞれ0.8≦ａ≦1.2、0.8≦ｂ≦1.2、0.8≦ｃ≦1.2、0.8≦ｄ≦1.2、0.001≦ｅ≦0.2であり、ｘとｙは0.1＜ｘ+ｙ≦0.5である。]
尚、化学量論比に従えば、上記式（II）で表されるＥｕ付活蛍光体は、
（Ｓｒ1-ｘ・Ｍ2ｘ）3-e・Ｍｇ・Ｓｉ2Ｏ8：Ｅｕeの組成を、上記式（XII）で表されるＥｕ付活蛍光体は（Ｓｒ1-ｘ・Ｂａｘ）3-e・Ｍｇ・Ｓｉ2Ｏ8：Ｅｕe  の組成を、上記式（III）で表されるＥｕ付活蛍光体は  （Ｓｒ1-ｘ-ｙ・Ｂａｘ・Ｍ3ｙ）3-e・Ｍｇ・Ｓｉ2Ｏ8：Ｅｕeの組成を有する。
【００５９】
しかし、上記式（II）、（XII）及び（III）に示すように化学量論比から若干ずれて、含有されるＳｒとＭ2の組成比の和、ＳｒとＢａの組成比の和若しくはＳｒとＢａとＭ3との組成比の和、あるいはＭｇ、Ｓｉ若しくは酸素（Ｏ）それぞれの元素の組成が上記組成より1.2倍までの過剰であったり、0.8倍までの過少であるなどして、それに伴い他の構成元素の組成比が上記より変動したような組成の珪酸塩蛍光体も使用可能である。
【００６０】
以上の検討により、波長172nmの光励起条件でより高い輝度と高色純度の発光が得られる珪酸塩蛍光体を実現した。そして、これを使用することにより高輝度の発光装置、ひいては高性能表示の可能な表示装置の実現が可能となる。
そして更に、特に組成化することにより得られる珪酸塩蛍光体において、波長172nmの紫外線の励起による発光強度を向上できるＣａ元素の選択使用が好ましく、Ｃａを含む下式（XIII）、（IV）に示すＥｕ付活珪酸塩蛍光体の使用が好ましい。
【００６１】
（Ｓｒ1-ｘ・Ｃａｘ）3a-e・Ｍｇｂ・Ｓｉ2ｃＯ8ｄ：Ｅｕe    …（XIII）
[式（XIII）中、ａ、ｂ、ｃ、ｄ、ｅ及びｘはそれぞれ0.8≦ａ≦1.2、0.8≦ｂ≦1.2、0.8≦ｃ≦1.2、0.8≦ｄ≦1.2、0.001≦ｅ≦0.2、0＜ｘ≦0.2である。]
（Ｓｒ1-ｘ-ｙ・Ｃａｘ・Ｍ4ｙ）3a-e・Ｍgｂ・Ｓｉ2ｃＯ8ｄ：Ｅｕe    …(IV)
[式（IV）中、Ｍ4はＢａ、Ｚｎ、Ｍｎ、Ｔｉ、Ｖ、Ｃｏ、Ｐｄ、Ｐｔ、Ｎｉ、Ｓｃ、Ｙ、Ｌａ、Ｃｅ、Ｐｒ、Ｎｄ、Ｐｍ、Ｓｍ、Ｇｄ、Ｔｂ、Ｄｙ、Ｈｏ、Ｅｒ、Ｔｍ、Ｙｂ、Ｓｂ、Ｔｌ及びＬｕからなる群から選択された１種以上の元素であり、ａ、ｂ、ｃ、ｄ及びｅはそれぞれ0.8≦ａ≦1.2、0.8≦ｂ≦1.2、0.8≦ｃ≦1.2、0.8≦ｄ≦1.2、0.001≦ｅ≦0.2であり、ｘとｙは0＜ｘ+ｙ≦0.2である。]
尚、化学量論比に従えば上記式（XIII）、（ＩV）で表されるEu付活蛍光体は、（Ｓｒ1-ｘ・Ｃａｘ）3-e・Ｍｇ・Ｓｉ2Ｏ8：Ｅｕe及び（Ｓｒ1-ｘ-ｙ・Ｃａｘ・Ｍ4ｙ）3-e・Ｍｇ・Ｓｉ2Ｏ8：Ｅｕｅ  の組成を有する。
【００６２】
しかし、上記式（XIII）、（IV）に示すように化学量論比から若干ずれて、含有されるＳｒとＣａとの組成比の和若しくはＳｒとＣａとＭ4との組成比の和、あるいはＭｇ、Ｓｉ若しくは酸素（Ｏ）それぞれの元素の組成が上記組成比より1.2倍までの過剰であったり、0.8倍までの過少であったりして、それに伴い他の構成元素の組成比が上記より変動したような組成の珪酸塩蛍光体も使用可能である。
【００６３】
以上のＥｕ付活珪酸塩蛍光体を使用することにより高輝度の発光装置、ひいては高輝度表示の可能な表示装置の実現が可能となる。
【００６４】
以上に基づき、上記のＥｕ付活珪酸塩蛍光体、特にＳＭＳ等珪酸塩蛍光体を使用した本発明の実施形態であるプラズマディスプレイパネルは以下のように構成できる。
図２は本発明の実施の形態であるプラズマディスプレイパネルの構造を示す分解斜視図である。
【００６５】
本発明の実施形態であるプラズマディスプレイパネル１００は、所謂「面放電」に対応するための構造を有しており、間隔をあけて対向配置された一対の基板１、６と、この一対の基板１、６間に設けられこの一対の基板間の間隔を保持する隔壁７と、この一対の基板間に形成された空間内に封入され放電により紫外線を発生する放電ガス（図示せず）と、この一対の基板の対向面上それぞれに配置された表示電極２とアドレス電極９とを備え、上記したＥｕ付活珪酸塩蛍光体を含んでなる蛍光体が、この一対の基板の内の一方の基板６の上及び隔壁７の表面で蛍光体層１０を構成し、放電によりこの放電ガスから発生する紫外線により蛍光体層１０を構成するＥｕ付活珪酸塩蛍光体が励起され発光するよう構成されている点に特徴がある。
【００６６】
尚、図２中で示された符合３のラインは電極２（表示電極）と一体となって電極抵抗を低下させるために設けられた銀若しくはＣｕ-Ｃｒからなるバスライン３であり、符合４、８の層は誘電体層４、８であり、符合５の層は電極保護のために設けられた保護膜５である。
【００６７】
本実施の形態に示したような面放電型カラーＰＤＰ装置のプラズマディスプレイパネルでは、例えば、表示電極（一般に、走査電極と呼ぶ。）に負の電圧を、アドレス電極と表示電極に正の電圧（表示電極に印加される電圧に比して正の電圧）を印加することにより放電が発生し、これにより、表示電極と表示電極との間で放電を開始するための補助となる壁電荷が形成される（これを書き込みと称する。）。この状態で表示電極と表示電極との間に、適当な逆の電圧を印加すると、誘電体（及び保護層）を介して、両電極の間の放電空間で放電が発生する。
放電終了後、表示電極と表示電極とに印加する電圧を逆にすると、新たに放電が発生する。これを繰り返すことにより継続的に放電が発生する（これを維持放電又は表示放電と呼ぶ）。
【実施例】
【００６８】
以下、本発明を実施するための最良の形態に対応する実施例を説明する。
【００６９】
＜実施例１＞
本実施例は、画像表示装置の一例として、蛍光体の合成、それを用いたプラズマディスプレイパネルの製造及びこのプラズマディスプレイパネルを用いた画像表示装置までの一連の技術を図面にしたがい順次説明するものである。
（１）蛍光体の合成：
本発明にかかる第一の実施例であるプラズマディスプレイパネルを作るため、始めに構成部材である蛍光体の合成を行った。
【００７０】
始めに合成した蛍光体の組成式はＳｒ2.98ＭｇＳｉ2Ｏ8：Ｅｕ0.02である。
合成は、SrCO3を4.399ｇ（29.80mmol）、MgCO3を0.962ｇ（10.00mmol）、SiO2を1.202ｇ（20.00mmol）、Eu2O3を0.0352ｇ（0.10mmol）、そして熔融助剤としてNH4Bｒを0.392ｇ（4.00mmol）  それぞれ原料として量り取り、メノウ製の乳鉢中で十分に混合した後、この混合物を耐熱容器に充填し、還元雰囲気下１２５０℃で３時間焼成して行った。
【００７１】
得られた焼成物は粉砕後、水洗、乾燥を行い上記組成の珪酸塩蛍光体（ＳＭＳ）を得た。次に、得られた蛍光体の励起発光スペクトルを定法に従い重水素ランプを光源に用いて測定した。比較例としてＣＭＳの励起発光スペクトルも併せて測定した。その結果を図１に示した。
【００７２】
図１に示すように、測定したＣＭＳの励起発光スペクトルにおいては170nm近辺を超える波長領域で得られる発光強度が急激に低下しており、波長172nmの光の励起では発光効率が低いことが判った。
【００７３】
一方、本発明により得られたＳＭＳは170nm近辺の領域でも高い発光強度を示し、またそれはＣＭＳよりはるかに高く、波長172nmの光の励起では高い発光効率が得られることが判った。このとき、147nm近辺の波長領域でもＳＭＳはＣＭＳと同等の高い発光輝度を示すことがわかった。
【００７４】
次に同様の方法で、Ｅｕの組成比を変動させた４種のＳＭＳを合成した。
【００７５】
合成した4種の蛍光体の組成式は、それぞれＳｒ2.995ＭｇＳｉ2Ｏ8：Ｅｕ0.005 、Ｓｒ2.99ＭｇＳｉ2Ｏ8：Ｅｕ0.01 、Ｓｒ2.95ＭｇＳｉ2Ｏ8：Ｅｕ0.05 、Ｓｒ2.90ＭｇＳｉ2Ｏ8：Ｅｕ0.10  である。
【００７６】
合成時にＳｒ2.995ＭｇＳｉ2Ｏ8：Ｅｕ0.005 については原料であるSrCO3量を4.421ｇ（29.95mmol）とEu2O3量を0.0088ｇ（0.025mmol）、Sr2.99MgSi2O8：Eu0.01 については同じく原料であるSrCO3量を4.414ｇ（29.90mmol）とEu2O3量を0.0176ｇ（0.050mmol）、Sr2.95MgSi2O8：Eu0.05については同じく原料であるSrCO3量を4.355ｇ（29.50mmol）とEu2O3量を0.0880ｇ（0.25mmol）、Sr2.90MgSi2O8：Eu0.10については同じく原料であるSrCO3量を4.281ｇ（29.00mmol）とEu2O3量を0.1760ｇ（0.50mmol）とした以外は上記と同様の方法で合成を行い、所望の蛍光体を得た。
【００７７】
得られた蛍光体を用い、発光輝度を評価した。評価は、ＣＭＳを比較対照サンプルとし、ＣＭＳの172nm真空紫外線励起下での発光輝度を1とした場合の相対発光輝度（何倍になるかを示す）として評価した。
【００７８】
図３はＥｕ組成比と相対輝度の関係を示すグラフである。
評価結果は、図３にまとめたが、何れの蛍光体もＣＭＳの輝度の３倍以上を示し、172nm励起条件でＣＭＳより著しく高い輝度を示した。
【００７９】
そして更に、Ｅｕ組成比が0.005を超え0.01に増加することにより172nm励起条件での輝度は格段に向上し、また、Ｅｕ組成比が0.05を超え0.1に増加すると輝度が格段に低下することがわかった。従って、格段に高い輝度を得るためにはＥｕ組成比を0.01から0.05とすることが望ましいことがわかった。
【００８０】
尚、Ｓｒ2.98ＭｇＳｉ2Ｏ8：Ｅｕ0.02を用い146nm真空紫外線励起下での発光輝度を評価しとところ、同条件で評価した比較例であるＣＭＳの輝度の1.22倍という高い輝度を示すことがわかった。
【００８１】
以上より、ＳＭＳを、Ｘｅ組成を含む放電ガスを用いたプラズマディスプレイパネルに使用した場合、波長146nm及び172nmの光の励起で高い発光が得られることから、Ｘｅ2分子線も高効率で利用できることになり、高輝度のＰＤＰ装置が可能となることがわかった。
【００８２】
更に、例えばＸｅの組成比が６％以上、より好ましくは更にＸｅ2分子線を積極的に利用する組成比１０％以上となる量でキセノン（Ｘｅ）ガスを含んで構成された放電ガスを使用する所謂「高キセノン化対応のＰＤＰ」の技術にもよく適合し、高キセノン化された放電ガスを使用したＰＤＰにおいてもＣＭＳを使用した場合に比べ、より高輝度の発光装置を構成することが可能となることがわかった。
（２）プラズマディスプレイパネルの製造：
次に、青の蛍光体層を構成する青色蛍光体として上記の珪酸塩蛍光体Ｓｒ2.98ＭｇＳｉ2Ｏ8：Eu0.02を用い、図２で既に説明した発光装置である上記構造を有する面放電型プラズマディスプレイパネル（ＰＤＰ）を作製した。
【００８３】
本実施例であるＰＤＰは、背面基板６上に、銀などで構成されているアドレス電極９と、ガラス系の材料で構成される誘電体層８を形成した後、同じくガラス系の材料で構成される隔壁材を厚膜印刷し、ブラストマスクを用いて、ブラスト除去により、隔壁７を形成する。
【００８４】
次に、この隔壁上に、赤、緑、青の各蛍光体層を該当する隔壁間の溝面を被覆する形で、順次ストライプ状に形成する。
【００８５】
ここで、各蛍光体層１０は、赤、緑、青に対応し、赤蛍光体粒子４０重量部（ビヒクル６０重量部）、緑蛍光体粒子３５重量部（ビヒクル６５重量部）、青蛍光体粒子３５重量部（ビヒクル６５重量部）とし、それぞれビヒクルと混ぜて蛍光体ペーストとし、この蛍光体ペーストをスクリーン印刷により塗布したあと、乾燥及び焼成工程により蛍光体ペースト内の揮発成分の蒸発と有機物の燃焼除去を行って形成する。なお、本実施例で用いた蛍光体層は、粒度分布の中央粒径が３μｍの各蛍光体粒子で構成されている。
【００８６】
また、青色以外の各蛍光体の材料については、赤蛍光体は(Y、Gd)BO3:Eu蛍光体とY2O3:Eu蛍光体との混合比が１：１の混合物であり、緑蛍光体はZn2SiO4:Mn蛍光体である。
【００８７】
次に、表示電極２、バス電極３、誘電体層４、保護層５を形成した前面基板１と、背面基板６を不図示のフリットで封着し、パネル内を真空排気した後放電ガスを注入し封止する。該放電ガスは組成比が１０％となる量でキセノン（Ｘｅ）ガスを含んで構成されたガスである。本実施例に係るＰＤＰは、そのサイズが３型で一画素のピッチが１０００μｍ×１０００μｍである。
【００８８】
次に、本発明に係る第一の実施例である上記の珪酸塩蛍光体を青色蛍光体として用いたＰＤＰを使用し、表示装置であるプラズマディスプレイ装置を作製した。
（３）プラズマディスプレイパネルを用いた画像表示装置：
図４は、本発明にかかる第一実施例である、青色蛍光体として上記のユ−ロピウム（2価）付活の珪酸塩蛍光体を使用して構成されたプラズマディスプレイパネル（ＰＤＰ）を用いたプラズマディスプレイ表示装置を備えた画像表示システムの例を示すブロック図である。
【００８９】
本実施例であるプラズマディスプレイ表示装置１０２は、プラズマディスプレイパネル１００とそれを駆動する駆動回路１０１とからなる。そして、プラズマディスプレイ表示装置102は、映像源（画像情報信号）１０３を伴い、駆動回路１０１が映像源１０３からの表示画面の信号を受け取り、駆動信号に変換してプラズマディスプレイパネル１００を駆動することにより画像表示装置１０４を構成する。
【００９０】
このプラズマディスプレイ装置１０２は、高輝度で長寿命を有するものであった。また、この実施例では赤及び緑の蛍光体に関して、詳細な検討結果を示していないが、以下に示す各組成の蛍光体でも同様にＰＤＰを作製することができる。
【００９１】
赤蛍光体では、(Y,Gd)BO3:Eu、(Y,Gd)2O3:Eu及び(Y,Gd)(P,V)O4:Euのいずれか一種以上の蛍光体を含む場合が可能である。また、緑蛍光体は、 Zn2SiO4:Mn、(Y,Gd,Sc)2SiO5:Tb、 (Y,Gd)3(Al,Ga)5O12:Tb、(Y,Gd)3(Al,Ga)5O12:Ce、 (Y,Gd)B3O6:Tb及び（Y,Gd）PO4：Tbの群から選ばれた一種以上の蛍光体を含む場合が可能である。さらに、ここに示していない蛍光体との組合せも適用できる。
【００９２】
＜実施例２＞
本発明にかかる第二の実施例であるプラズマディスプレイパネルを作るため、始めに構成部材である蛍光体の合成を行った。
【００９３】
合成した蛍光体はＭｇ成分が化学量論比（一般式でｂ＝1の場合）より少量多い組成の珪酸塩蛍光体（ＳＭＳ）であり組成式はＳｒ2.97Ｍｇ1.01Ｓｉ2Ｏ8：Ｅｕ0.03である。尚、Ｍｇ成分が化学量論比より多いため、実際の組成式は上記と若干異なり、Ｓｒなどの組成比が実際は若干小さくなる。
【００９４】
合成は、SrCO3を4.385ｇ（29.70mmol）、MgCO3を0.972ｇ（10.10mmol）、SiO2を1.202ｇ（20.00mmol）、Eu2O3を0.0528ｇ（0.15mmol）、そして熔融助剤としてNH4Bｒを0.392ｇ（4.00mmol）  それぞれ原料として量り取り、メノウ製の乳鉢中で十分に混合した後、この混合物を耐熱容器に充填し、還元雰囲気下１２５０℃で３時間焼成して行った。
【００９５】
得られた焼成物は粉砕後、水洗、乾燥を行い上記組成の珪酸塩蛍光体（ＳＭＳ）を得た。そして、得られた蛍光体の発光輝度を評価した。評価は、Ｍｇ成分が化学量論比を満足するＳｒ2.97ＭｇＳｉ2Ｏ8：Ｅｕ0.03 （ＳＭＳ）を比較対照サンプルとし、172nm真空紫外線励起下での発光輝度を1とした場合の相対発光輝度（何倍になるか）として評価した。
【００９６】
評価の結果は、得られた蛍光体は比較対象サンプルに対し1.16倍の輝度を示した。よって、172nm励起条件で高い輝度を示すことがわかった。このとき、本発明にかかる第一の実施例で使用した５種の蛍光体Ｓｒ2.98ＭｇＳｉ2Ｏ8：Ｅｕ0.02、Ｓｒ2.995ＭｇＳｉ2Ｏ8：Ｅｕ0.005 、Ｓｒ2.99ＭｇＳｉ2Ｏ8：Ｅｕ0.01 、Ｓｒ2.95ＭｇＳｉ2Ｏ8：Ｅｕ0.05 及びＳｒ2.90ＭｇＳｉ2Ｏ8：Ｅｕ0.10と輝度の比較を行ったが、何れの蛍光体よりも高輝度であった。
【００９７】
よって、上記のＭｇ成分が化学量論比より少量多い組成の珪酸塩蛍光体ＳＭＳを、Ｘｅ組成を含む放電ガスを用いたプラズマディスプレイパネルに使用した場合、波長172nmの光の励起で高い発光効率が得られることから、Ｘｅ2分子線を高効率で利用できることになり、高輝度のＰＤＰ装置が可能となることがわかった。
【００９８】
更に、例えば組成比が６％以上、より好ましくは更にＸｅ2分子線を積極的に利用する組成比１０％以上となる量でキセノン（Ｘｅ）ガスを含んで構成された放電ガスを使用する所謂「高キセノン化対応のＰＤＰ」の技術にもよく適合し、高キセノン化された放電ガスを使用したＰＤＰにおいてもＣＭＳに比べより高輝度の発光装置を構成することが可能となることがわかった。
【００９９】
次に、Ｍｇ成分が化学量論比（一般式でｂ＝1に該当）より少量多い組成の珪酸塩蛍光体（ＳＭＳ）であり組成式がＳｒ2.97Ｍｇ1.1Ｓｉ2Ｏ8：Ｅｕ0.03となるＳＭＳを合成した。合成はMgCO3を1.058ｇ（11.0mmol）用いた以外は、上記と同様に行った。
【０１００】
得られた蛍光体を用い、発光輝度を評価した。評価は、Mg成分が化学量論比（一般式でｂ＝1に該当）を満足するＳｒ2.97ＭｇＳｉ2Ｏ8：Ｅｕ0.03 （ＳＭＳ）を比較対照サンプルとし、172nm真空紫外線励起下での発光輝度を1とした場合の相対発光輝度（何倍になるか）として評価した。評価の結果は、得られた蛍光体は比較対象サンプルに対し1.03倍の輝度を示した。よって、172nm励起条件で高い輝度を示すことがわかった。
【０１０１】
次に、Ｍｇ成分が化学量論比の1．5倍（一般式でｂ＝1.5に該当）となるような条件で合成を行い、Ｍｇ成分が化学量論比よりかなり多い組成の珪酸塩蛍光体（ＳＭＳ）を合成した。合成はMgCO3を1.443ｇ（15.0mmol）用いた以外は、上記と同様に行った。評価も同様としたが、得られた蛍光体は比較対象サンプルに対し同等の輝度を示した。
【０１０２】
以上より、172nm真空紫外線励起下でのＳＭＳの発光輝度を高めるためには、Ｍｇ成分が化学量論比より少量多く、1．5倍より少ないことが望ましいことがわかった。従って、Ｍｇ成分が化学量論比より少量多い組成の珪酸塩蛍光体（ＳＭＳ）Ｓｒ2.97Ｍｇ1.01Ｓｉ2Ｏ8：Ｅｕ0.03を使用し、本発明にかかる第一実施例と同様に発光装置であるプラズマディスプレイパネル（ＰＤＰ）を作製した。このプラズマディスプレイ装置は、高輝度で長寿命を有するものであった。
【０１０３】
＜実施例３＞
本発明にかかる第三の実施例であるプラズマディスプレイパネルを作るため、先ずはじめに構成部材である蛍光体の合成を行った。合成した蛍光体はＳｉ成分が化学量論比（一般式でｃ＝1に該当）より多い組成の珪酸塩蛍光体（ＳＭＳ）であり組成式はＳｒ2.99ＭｇＳｉ2.1Ｏ8.2：Ｅｕ0.01である。尚、Ｓｉ成分が化学量論比より多いため、実際の組成式は上記と若干異なり、Ｓｒ、Ｍｇなどの組成比が実際は若干小さくなる。
【０１０４】
合成は、SrCO3を4.414ｇ（29.90mmol）、MgCO3を0.962ｇ（10.00mmol）、SiO2を1.262ｇ（21.00mmol）、Eu2O3を0.0176ｇ（0.050mmol）、そして熔融助剤としてNH4Bｒを0.392ｇ（4.00mmol）  それぞれ原料として量り取り、メノウ製の乳鉢中で十分に混合した後、この混合物を耐熱容器に充填し、還元雰囲気下1250℃で3時間焼成して行った。
【０１０５】
得られた焼成物は粉砕後、水洗、乾燥を行い上記組成の珪酸塩蛍光体（ＳＭＳ）を得た。そして得られた蛍光体の発光輝度を評価した。評価は、Ｓｉ成分が化学量論比（一般式でｃ＝1に該当）を満足するＳｒ2.99ＭｇＳｉ2Ｏ8：Ｅｕ0.01 （ＳＭＳ）を比較対照サンプルとし、172nm真空紫外線励起下での発光輝度を1とした場合の相対発光輝度（何倍になるか）として評価した。
【０１０６】
評価の結果は、得られた蛍光体は比較対象サンプルに対し1.20倍の輝度を示した。よって、172nm励起条件で高い輝度を示すことがわかった。従って、上記のＳｉ成分が化学量論比より少量多い組成の珪酸塩蛍光体ＳＭＳを、Ｘｅ組成を含む放電ガスを用いたプラズマディスプレイパネルに使用した場合、波長172nmの光の励起で高い発光効率が得られることから、Ｘｅ2分子線を高効率で利用できることになり、高輝度のＰＤＰ装置が可能となることがわかった。
【０１０７】
更に、例えばキセノン（Ｘｅ）の組成比が６％以上、より好ましくは更にＸｅ2分子線を積極的に利用する組成比１０％以上となる量でキセノン（Ｘｅ）ガスを含んで構成された放電ガスを使用する所謂「高キセノン化対応のＰＤＰ」の技術にもよく適合し、高キセノン化された放電ガスを使用したＰＤＰにおいてもＣＭＳに比べより高輝度の発光装置を構成することが可能となることがわかった。
【０１０８】
以上より、172nm真空紫外線励起下でのＳＭＳの発光輝度を高めるためには、Ｓｉ成分が化学量論比より少量多いことが望ましいことがわかった。従って、Ｓｉ成分が化学量論比より少量多い組成の珪酸塩蛍光体（ＳＭＳ）Ｓｒ2.99ＭｇＳｉ2.1Ｏ8.2：Ｅｕ0.01を使用し、本発明にかかる第一の実施例と同様に発光装置であるプラズマディスプレイパネル（ＰＤＰ）を作製した。このプラズマディスプレイ装置は、高輝度で長寿命を有するものであった。
【０１０９】
＜実施例４＞
本発明にかかる第四の実施例であるプラズマディスプレイパネルを作るため、先ずはじめに構成部材である蛍光体の合成を行った。始めに合成した蛍光体の組成式は（Ｓｒ0.9・Ｂａ0.1）2.97ＭｇＳｉ2Ｏ8：Ｅｕ0.03である。
【０１１０】
合成は、SrCO3を3.946ｇ（26.73mmol）、BaCO3を0.586ｇ（2.97mmol）、MgCO3を0.962ｇ（10.00mmol）、SiO2を1.202ｇ（20.00mmol）、Eu2O3を0.0528ｇ（0.15mmol）、そして熔融助剤としてNH4Bｒを0.392ｇ（4.00mmol）  それぞれ原料として量り取り、メノウ製の乳鉢中で十分に混合した後、この混合物を耐熱容器に充填し、還元雰囲気下１２５０℃で３時間焼成して行った。
【０１１１】
得られた焼成物は粉砕後、水洗、乾燥を行い上記組成の珪酸塩蛍光体（以下、Ｂ-ＳＭＳと称す）を得た。
【０１１２】
同様に、Ｓｒの一部を置換するＢａの量ｘを0.2、0.25、0.3、0.4及び0.5と変化させた（Ｓｒ0.8・Ｂａ0.2）2.97ＭｇＳｉ2Ｏ8：Ｅｕ0.03、（Ｓｒ0.75・Ｂａ0.25）2.97ＭｇＳｉ2Ｏ8：Ｅｕ0.03、（Ｓｒ0.7・Ｂａ0.3）2.97ＭｇＳｉ2Ｏ8：Ｅｕ0.03、（Ｓｒ0.6・Ｂａ0.4）2.97ＭｇＳｉ2Ｏ8：Ｅｕ0.03及び（Ｓｒ0.5・Ｂａ0.5）2.97ＭｇＳｉ2Ｏ8：Ｅｕ0.03  を合成した。
【０１１３】
（Ｓｒ0.8・Ｂａ0.2）2.97ＭｇＳｉ2Ｏ8：Ｅｕ0.03についてはSrCO3を3.508ｇ（23.76mmol）、BaCO3を1.172ｇ（5.94mmol）、また（Sr0.75・Ba0.25）2.97MgSi2O8：Eu0.03についてはSrCO3を3.288ｇ（22.28mmol）、BaCO3を1.465ｇ（7.43mmol）、また（Ｓｒ0.7・Ｂａ0.3）2.97ＭｇＳｉ2Ｏ8：Ｅｕ0.03についてはSrCO3を3.069ｇ（20.79mmol）、BaCO3を1.758ｇ（8.91mmol）、また（Ｓｒ0.6・Ｂａ0.4）2.97ＭｇＳｉ2Ｏ8：Ｅｕ0.03についてはSrCO3を2.631ｇ（17.82mmol）、BaCO3を2.344ｇ（11.88mmol）、また（Ｓｒ0.5・Ｂａ0.5）2.97ＭｇＳｉ2Ｏ8：Ｅｕ0.03  についてはSrCO3を2.192ｇ（14.85mmol）、BaCO3を2.930ｇ（14.85mmol）とした以外は上記と同様の方法を採り、所望の蛍光体を得た。
【０１１４】
得られた蛍光体群を用い、172nm真空紫外線励起下での発光光の色純度を評価するため、得られる発光光のＸ、Ｙ色度図におけるy値を評価した。評価は、ＣＭＳを比較対照サンプルとし、172nm真空紫外線励起下での発光光のy値を比較することとした。
【０１１５】
結果は、ＣＭＳがy値＝0.108を示すのに対し、（Ｓｒ0.9・Ｂａ0.1）2.97ＭｇＳｉ2Ｏ8：Ｅｕ0.03ではy値＝0.0862、（Ｓｒ0.8・Ｂａ0.2）2.97ＭｇＳｉ2Ｏ8：Ｅｕ0.03ではy値＝0.0702、（Ｓｒ0.75・Ｂａ0.25）2.97ＭｇＳｉ2Ｏ8：Ｅｕ0.03ではy値＝0.0566、（Ｓｒ0.7・Ｂａ0.3）2.97ＭｇＳｉ2Ｏ8：Ｅｕ0.03ではy値＝0.0448、（Ｓｒ0.6・Ｂａ0.4）2.97ＭｇＳｉ2Ｏ8：Ｅｕ0.03ではy値＝0.0311、（Ｓｒ0.5・Ｂａ0.5）2.97ＭｇＳｉ2Ｏ8：Ｅｕ0.03ではy値＝0.0279を示すことがわかった。
【０１１６】
次に、得られた蛍光体群を用い、172nm真空紫外線励起下での発光輝度を評価した。評価の比較対象サンプルにはＣＭＳを用いた。評価は、ＣＭＳを比較対照サンプルとし、ＣＭＳの172nm真空紫外線励起下での発光輝度を1とした場合の相対発光輝度（何倍になるかを示す値）として評価した。
【０１１７】
図５はＢａ組成比と相対輝度及びｙ値の関係を示すグラフである。評価の結果はｙ値の評価結果と共に図５にまとめたが、（Ｓｒ0.9・Ｂａ0.1）2.97ＭｇＳｉ2Ｏ8：Ｅｕ0.03では４．１倍、（Ｓｒ0.8・Ｂａ0.2）2.97ＭｇＳｉ2Ｏ8：Ｅｕ0.03では３．７倍、（Ｓｒ0.75・Ｂａ0.25）2.97ＭｇＳｉ2Ｏ8：Ｅｕ0.03では３．０倍、（Ｓｒ0.7・Ｂａ0.3）2.97ＭｇＳｉ2Ｏ8：Ｅｕ0.03では２．２９倍、（Ｓｒ0.6・Ｂａ0.4）2.97ＭｇＳｉ2Ｏ8：Ｅｕ0.03では１．１２倍、（Ｓｒ0.5・Ｂａ0.5）2.97ＭｇＳｉ2Ｏ8：Ｅｕ0.03では同等の輝度となることがわかった。
【０１１８】
以上をまとめると、上記の合成にかかる珪酸塩蛍光体（Ｂ-ＳＭＳ）は何れもＣＭＳより色純度が良いことがわかった。そしてＢａの組成比がＳｒに対し５０％以下では１７２ｎｍの真空紫外線励起下でＣＭＳ以上の高発光輝度を達成することがわかった。そしてＢａの組成比がＳｒに対し５０％未満では１７２ｎｍの真空紫外線励起下での発光輝度はＣＭＳより高くなることがわかった。
【０１１９】
よって、Ｂａの組成比がＳｒに対し５０％以下となる組成の蛍光体が望ましいことが分った。そして、Ｂａの組成比がＳｒに対し５０％未満となる組成の蛍光体がより望ましいことが分った。
【０１２０】
そして、特にＢａの組成比がＳｒに対し１０％以上であり、かつ２０％より少ない組成比となる本発明の実施例に係る蛍光体では、172nm真空紫外線励起下での非常に高い発光輝度が得られることがわかり、輝度特性を考慮した場合、より望ましいことが分った。
【０１２１】
また、色純度特性を主に考慮した場合では、Ｂａの組成比がＳｒに対し２０％を超える量となる組成の蛍光体でｙ値が0.07より小さくなっており、高い色純度が実現できて輝度と色純度の高いレベルの両立が図れること、図５よりＢａの組成比がＳｒに対し２３％以上となる組成の蛍光体でｙ値が概ね0.06より小さくなっており、さらに高いレベルの色純度が実現でき、より高レベルの発光特性の蛍光体が得られることが分った。
【０１２２】
よって、輝度特性を主に考慮した場合は、Ｂａの組成比がＳｒに対し１０％以上かつ２０％より少ない組成比となる蛍光体が望ましく、色純度特性を特に考慮した場合は、５０％以下のＢａ組成比（/Ｓｒ）の範囲内で、かつ２０％を超えるＢａ組成比（/Ｓｒ）、更に好ましくは２３％以上のＢａ組成比（/Ｓｒ）が好ましいことが分った。
【０１２３】
そして更に、発光効率を考慮した場合、簡便な方法ではあるが、評価結果である蛍光体発光輝度を蛍光体のy値で除して得る値を算出し、その値を評価することにより、Ｂａの組成比がＳｒに対し４０％以下となる組成の蛍光体が高発光効率であって望ましいこと、３０％以下となる組成の蛍光体がより高発光効率であって更に望ましいことが分った。
【０１２４】
従って、Ｂａ組成比は１０％以上かつ２０％より少ない組成領域、若しくはＢａ組成比が２０％を超える量かつ４０％以下となる領域が好ましく、高い発光特性を有する蛍光体が実現できることが分った。そして、より好ましくはＢａ組成比が１０％以上かつ２０％より少ない組成領域、若しくはＢａ組成比が２０％を超える量かつ３０％以下の組成領域で、より高い発光特性の蛍光体が実現できることが分った。
【０１２５】
尚、（Ｓｒ0.8・Ｂａ0.2）2.97ＭｇＳｉ2Ｏ8：Ｅｕ0.03を用い146nm真空紫外線励起下での発光輝度を評価しとところ、同条件で評価したＣＭＳの輝度と同等の輝度を示すことがわかった。
【０１２６】
以上より、上記合成にかかる珪酸塩蛍光体（Ｂ-ＳＭＳ）を、Ｘｅ組成を含む放電ガスを用いたプラズマディスプレイパネルに使用した場合、波長172nmの光の励起で高い発光効率が得られることから、Ｘｅ2分子線を高効率で利用できることになり、高輝度のＰＤＰ装置が可能となることがわかった。
【０１２７】
更に、例えば組成比が６％以上、より好ましくは更にＸｅ2分子線を積極的に利用する組成比１０％以上となる量でキセノン（Ｘｅ）ガスを含んで構成された放電ガスを使用する所謂「高キセノン化対応のＰＤＰ」の技術にもよく適合し、高キセノン化された放電ガスを使用したＰＤＰにおいてもＣＭＳに比べより高輝度の発光装置を構成することが可能となることがわかった。
【０１２８】
次に、（Ｓｒ0.75・Ｂａ0.25）2.97ＭｇＳｉ2Ｏ8：Ｅｕ0.03（Ｂ-ＳＭＳ）を使用し、本発明にかかる第一実施例と同様に発光装置であるプラズマディスプレイパネル（ＰＤＰ）を作製した。このプラズマディスプレイ装置は、高輝度かつ表示色がきれいで、長寿命を有するものであった。
【０１２９】
＜実施例５＞
青色蛍光体として本発明にかかる第四の実施例である発光装置に使用した（Ｓｒ0.75・Ｂａ0.25）2.97ＭｇＳｉ2Ｏ8：Ｅｕ0.03（Ｂ-ＳＭＳと称する）を用い、第５の実施例として、別の発光装置である希ガス｛キセノン(Ｘｅ)ガス封入｝放電白色蛍光ランプを作製した。
【０１３０】
図６は、この希ガス｛キセノンガス封入｝放電白色蛍光ランプの構造、すなわち、本発明にかかる第四実施例である発光装置に使用した（Ｓｒ0.75・Ｂａ0.25）2.97ＭｇＳｉ2Ｏ8：Ｅｕ0.03（Ｂ-ＳＭＳ）を用いて構成された本発明に係る第五の実施例である発光装置の構造を示す横断面図である。
【０１３１】
本発明に係る発光装置である希ガス(キセノンガス)放電白色蛍光ランプ１１０は、気密に保たれたガラス管１１１と、ガラス管１１１の内部に封入されたキセノンガス（図示せず）と、ガラス管１１１の内面に塗布された蛍光体１１２と、ガラス管１１１の両端に設けられた電極１１３とからなる。そして、両電極間の放電により電気エネルギーが放電ガスであるキセノンガスを用いて紫外放射に変換され、この紫外放射がガラス管壁上の蛍光体層１１２、即ち蛍光体層を構成する蛍光体を励起して、蛍光体層１１２から可視光を発光させる。
【０１３２】
尚、上記の蛍光体層１１２は、本発明に係る珪酸塩蛍光体（青色蛍光体）のほかに、緑色蛍光体として２価マンガン付活珪酸亜鉛蛍光体を、そして赤色蛍光体には３価ユ−ロピウム付活酸化イットリウム・ガドリニウム蛍光体を用いたもので、一般に３波長蛍光ランプと称される希ガス(キセノンガス)放電白色蛍光ランプ１１０を製作した。このランプ１１０は高発光効率かつ長寿命を有するものであった。
【０１３３】
また、本実施例のランプをバックライトとし、別に準備した液晶ディスプレイパネルと組み合わせることにより、表示装置として、液晶表示装置１２０を製造した。
【０１３４】
図７は、本発明にかかる第四の実施例である発光装置に使用した（Ｓｒ0.75・Ｂａ0.25）2.97ＭｇＳｉ2Ｏ8：Ｅｕ0.03（Ｂ-ＳＭＳ）を用いて製造された第五の実施例である希ガス(キセノンガス封入)放電白色蛍光ランプを用いて構成された液晶表示装置の構造を示す分解斜視図である。
【０１３５】
本実施例の希ガス(キセノンガス封入)放電白色蛍光ランプ１１０を複数本使用し、筐体１２３内に配置した。液晶テレビなど高輝度を求められる液晶表示装置では蛍光ランプを複数本平面的に並べて配置する方式、所謂直下方式を採用することが多い。
【０１３６】
筐体１２３と蛍光ランプ１１０との間には、蛍光ランプ１１０から筐体１２３側に出射した光を効率良く利用するための反射板１２４を配設した。また、液晶表示装置における輝度の面内分布を小さくするため、蛍光ランプ１１０の直上に拡散板１２６を配置した。さらに、液晶表示装置１２０における輝度を向上させるため、プリズムシート１２７A、１２７B、偏光反射板１２８を配設した。
【０１３７】
蛍光ランプ１１０にはインバータ１２９を接続し、蛍光ランプ１１０の点灯制御が必要な場合はインバータの駆動によって点灯制御可能となるように構成した。尚、希ガス(キセノンガス)放電白色蛍光ランプ１１０、筐体１２３、反射板１２４、拡散板１２６、プリズムシート１２７A、１２７B、偏光反射板１２８、インバータ１２９をまとめてバックライトユニット１２１と以下で称する。
【０１３８】
バックライトユニット１２１の直上にはバックライトユニット１２１からの光の透過量を調整し、画素毎に赤色、緑色、青色に光を分光するカラーフィルタを備える液晶パネル１２２を配置した。液晶パネル１２２には画素毎に電極及び薄膜トランジスタ（ＴＦＴ）を設けており、画素毎にＴＦＴを制御してカラー表示を可能とした。すなわち、画素毎に電圧を供給し、この電圧印加により画素毎の液晶を配向変化させて画素毎の屈折率を変化させることでバックライトユニット１２１からの光の透過量を調整し、その調整された量の光をカラーフィルタで分光してカラー表示を行う構成とした。
【０１３９】
本実施例においては液晶パネルに横電界方式、所謂ＩＰＳモード液晶パネルを用いた。しかし、他のモードの液晶パネル、例えばＴＮモード、ＶＡモード、ＯＣＢモード等の液晶パネルも使用可能である。
【０１４０】
最後に、バックライトユニット１２１と液晶パネル１２２とを重ね合わせ、筐体１３０でカバーすることにより液晶表示装置を得た。この本実施例に係る液晶表示装置は、高輝度であり、明るい表示が可能な表示装置であった。
【０１４１】
＜実施例６＞
青色蛍光体として本発明にかかる第四の実施例である発光装置に使用した（Ｓｒ0.75・Ｂａ0.25）2.97ＭｇＳｉ2Ｏ8：Ｅｕ0.03を用いて平面型希ガス(キセノンガス封入)放電白色蛍光ランプを製作した。
【０１４２】
青色蛍光体以外の蛍光体については、緑色蛍光体として２価マンガン付活珪酸亜鉛蛍光体を、そして赤色蛍光体には３価ユ−ロピウム付活酸化イットリウム・ガドリニウム蛍光体を用いた。
【０１４３】
このランプは高輝度かつ長寿命を有するものであった。また、本実施例のランプをバックライトとし、別に準備した液晶ディスプレイパネルと組み合わせることにより、表示装置として、明るい液晶表示装置を製作することができた。
【０１４４】
＜実施例７＞
本発明にかかる第七の実施例であるプラズマディスプレイパネルを作るため、始めに構成部材である蛍光体の合成を行った。はじめに合成した蛍光体の組成式は（Ｓｒ0.9・Ｃａ0.1）2.97ＭｇＳｉ2Ｏ8：Ｅｕ0.03である。
【０１４５】
この蛍光体の合成は、SrCO3を3.946ｇ（26.73mmol）、CaCO3を0.297ｇ（2.97mmol）、MgCO3を0.962ｇ（10.00mmol）、SiO2を1.202ｇ（20.00mmol）、Eu2O3を0.0528ｇ（0.15mmol）、そして熔融助剤としてNH4Bｒを0.392ｇ（4.00mmol）  それぞれ原料として量り取り、メノウ製の乳鉢中で十分に混合した後、この混合物を耐熱容器に充填し、還元雰囲気下１２５０℃で３時間焼成して行った。
【０１４６】
得られた焼成物は粉砕後、水洗、乾燥を行い上記組成の珪酸塩蛍光体（以下、Ｃ-ＳＭＳと称す）を得た。得られた蛍光体Ｃ-ＳＭＳを用い、発光輝度を評価した。評価は、ＣＭＳを比較対照サンプルとし、172nm真空紫外線励起下での発光輝度を1とした場合の相対発光輝度（何倍になるかの値を示す）として評価した。
【０１４７】
評価の結果は、得られた蛍光体は比較対象サンプルに対し５．３０倍の輝度を示した。よって、172nm励起条件で高い輝度を示すことがわかった。このとき、本発明にかかる第一の実施例で使用した蛍光体Ｓｒ2.98ＭｇＳｉ2Ｏ8：Ｅｕ0.02、Ｓｒ2.995ＭｇＳｉ2Ｏ8：Ｅｕ0.005 、Ｓｒ2.99ＭｇＳｉ2Ｏ8：Ｅｕ0.01 、Ｓｒ2.95ＭｇＳｉ2Ｏ8：Ｅｕ0.05 、Ｓｒ2.90ＭｇＳｉ2Ｏ8：Ｅｕ0.10と輝度比較を行ったが、これら何れの蛍光体よりも高輝度であった。
【０１４８】
よって、上記の基本のＳＭＳ（Ｓｒ2.97ＭｇＳｉ2Ｏ8：Ｅｕ0.03）のＳｒ成分の一部をＣａで置換して得られたＣ-ＳＭＳを、Ｘｅ組成を含む放電ガスを用いたプラズマディスプレイパネルに使用した場合、波長172nmの光の励起で高い発光効率が得られることから、Ｘｅ2分子線を高効率で利用できることになり、高輝度のＰＤＰ装置が可能となることがわかった。
【０１４９】
更に、例えばキセノンガス組成比が６％以上、より好ましくは更にＸｅ2分子線を積極的に利用する組成比１０％以上となる量でキセノン（Ｘｅ）ガスを含んで構成された放電ガスを使用する所謂「高キセノン化対応のＰＤＰ」の技術にもよく適合し、高キセノン化された放電ガスを使用したＰＤＰにおいてもＣＭＳに比べより高輝度の発光装置を構成することが可能となることがわかった。
【０１５０】
次に、上記と同様の方法により、（Ｓｒ0.8・Ｃａ0.2）2.97ＭｇＳｉ2Ｏ8：Ｅｕ0.03と（Ｓｒ0.7・Ｃａ0.3）2.97ＭｇＳｉ2Ｏ8：Ｅｕ0.03を合成した。
【０１５１】
（Ｓｒ0.8・Ｃａ0.2）2.97ＭｇＳｉ2O8：Ｅｕ0.03についてはSrCO3を3.508ｇ（23.76mmol）、CaCO3を0.595ｇ（5.94mmol）、また（Ｓｒ0.7・Ｃａ0.3）2.97ＭｇＳｉ2O8：Ｅｕ0.03についてはSrCO3を3.069ｇ（20.79mmol）、CaCO3を0.892ｇ（8.91mmol）とした以外は上記と同様の方法を採り、所望の蛍光体を得た。
【０１５２】
得られた蛍光体群を用い、172nm真空紫外線励起下での発光光の色純度を評価するため、得られる発光光のＸ、Ｙ色度図におけるy値を評価した。評価の結果、（Ｓｒ0.8・Ｃａ0.2）2.97ＭｇＳｉ2Ｏ8：Ｅｕ0.03ではy値はＣＭＳ以下であるが、（Ｓｒ0.7・Ｃａ0.3）2.97ＭｇＳｉ2Ｏ8：Ｅｕ0.03についてはy値がＣＭＳより大きくなり、高輝度であるものの色純度がＣＭＳより劣ることがわかった。
【０１５３】
以上より、上記の基本のＳＭＳ（Ｓｒ2.97ＭｇＳｉ2Ｏ8：Ｅｕ0.03）のＳｒ成分の一部をＣａで置換したＣ-ＳＭＳにおいては、Ｃａの置換量がＳｒの0.2以下（２０％以下）が好ましいことがわかった。
【０１５４】
次に、青色蛍光体として（Ｓｒ0.90・Ｃａ0.10）2.97ＭｇＳｉ2Ｏ8：Ｅｕ0.03（Ｃ-ＳＭＳ）を使用し、このＣ-ＳＭＳを使用する以外は本発明にかかる第一の実施例と同様の構造の発光装置であるプラズマディスプレイパネル（ＰＤＰ）を作製した。このプラズマディスプレイ装置は、高輝度かつ表示色が美しく、長寿命を有するものであった。
【０１５５】
＜実施例８＞
青色蛍光体として本発明にかかる第七の実施例である発光装置に使用した（Ｓｒ0.90・Ｃａ0.10）2.97ＭｇＳｉ2Ｏ8：Ｅｕ0.03（Ｃ-ＳＭＳ）を使用し、このＣ-ＳＭＳを用いる以外は本発明にかかる第五実施例と同様の構造の発光装置である希ガス(キセノンガス)放電白色蛍光ランプを作製した。
【０１５６】
青色蛍光体色のほかの蛍光体としては、緑色蛍光体として２価マンガン付活珪酸亜鉛蛍光体を、そして赤色蛍光体には３価ユ−ロピウム付活酸化イットリウム・ガドリニウム蛍光体を用いて希ガス(キセノンガス)放電白色蛍光ランプを製作した。このランプは高発光効率かつ長寿命を有するものであった。
【０１５７】
また、本実施例のランプをバックライトとし、上記第五実施例と同様の構成で、別に準備した液晶ディスプレイパネルと組み合わせることにより、表示装置として、明るい液晶表示装置を製作することができた。
【０１５８】
＜実施例９＞
青色蛍光体として本発明にかかる第七実施例である発光装置に使用した（Ｓｒ0.90・Ｃａ0.10）2.97ＭｇＳｉ2Ｏ8：Ｅｕ0.03（Ｃ-ＳＭＳ）を用いて平面型希ガス(キセノンガス)放電白色蛍光ランプを製作した。
【０１５９】
この青色蛍光体以外の蛍光体については、緑色蛍光体として２価マンガン付活珪酸亜鉛蛍光体を、そして赤色蛍光体には３価ユ−ロピウム付活酸化イットリウム・ガドリニウム蛍光体を用いた。このランプは高輝度かつ長寿命を有するものであった。
【０１６０】
また、本実施例のランプをバックライトとし、別に準備した液晶ディスプレイパネルと組み合わせることにより、表示装置として、明るい液晶表示装置を製作することができた。
【０１６１】
本発明によれば、長寿命で高輝度の蛍光体材料に基づいて、安定で高性能の表示が可能であり、より大型の発光装置を構成することにより、長期間にわたる点灯が求められ、高輝度が必要かつ長寿命が不可欠な大型の家庭用平面表示装置用途にも適用できる。
【図面の簡単な説明】
【０１６２】
【図１】本発明にかかる第一の実施例を構成する蛍光体ＳＭＳ（Ｓｒ2.98ＭｇＳｉ2Ｏ8：Ｅｕ0.02）と比較対象であるＣＭＳの励起発光スペクトルである。
【図２】本発明の実施形態であるプラズマディスプレイパネルの構造例を示す分解斜視図である。
【図３】本発明にかかる第一の実施例であるＰＤＰの構成部材である蛍光体におけるＥｕ組成比と相対輝度の関係を示すグラフである。
【図４】本発明のプラズマディスプレイパネル（ＰＤＰ）を用いた画像表示装置を示すブロック図である。
【図５】本発明にかかる第四の実施例であるＰＤＰの構成部材である蛍光体におけるＢａ組成比と相対輝度及びｙ値の関係を示すグラフである。
【図６】本発明にかかる第五の実施例である希ガス(キセノンガス封入)放電白色蛍光ランプの構造を示す横断面図である。
【図７】本発明の液晶表示装置の構造を示す分解斜視図である。
【符号の説明】
【０１６３】
１、６…基板、
２、９…電極、
３…バスライン、
４、８…誘電体層、
５…保護膜、
７…隔壁、
１０…蛍光体層、
１００…プラズマディスプレイパネル、
１０１…駆動回路、
１０２…プラズマディスプレイ表示装置、
１０３…映像源、
１０４…画像表示装置、
１１０…希ガス放電白色ランプ、
１１１…ガラス管、
１１２…蛍光体層、
１１３…電極、
１２０…液晶表示装置、
１２１…バックライトユニット、
１２２…液晶パネル、
１２３、１３０…筐体、
１２４…反射板、
１２６…拡散板、
１２７A、B…プリズムシート、
１２８…偏光反射板、
１２９…インバータ。
【図１】
2006012770.tif 000003
【図２】
2006012770.tif 000004
【図３】
2006012770.tif 000005
【図４】
2006012770.tif 000006
【図５】
2006012770.tif 000007
【図６】
2006012770.tif 000008
【図７】
2006012770.tif 000009